(57)【要約】エラストマー組成物とこれを製造する方法を提供する。組成物は１つ以上のエチレン−プロピレンエラストマー、１つ以上の過酸化硬化剤、及び粘度指数が１２０以上である、１つ以上の非官能化可塑剤を含む。【選択図】なし【特許請求の範囲】
【請求項１】
１つ以上のエチレン−プロピレンエラストマー、
１つ以上の過酸化硬化剤、及び
１２０以上の粘度指数、２０ｃＳｔ以上の１００℃における動的粘度、及び１１００ｇ／ｍｏｌ以上のＭｎを有する１つ以上の非官能化可塑剤を含み、
ポリプロピレン及びポリエチレンを組成物中に実質的に含まない、エラストマー組成物。
【請求項２】
ゴム成分がエチレン−プロピレン（ＥＰ）エラストマー及びエチレン−プロピレン−ジエン（ＥＰＤＭ）エラストマーである、請求項１の組成物。
【請求項３】
１つ以上のエチレン−プロピレン（ＥＰ）エラストマーが、組成物の重量に基づいて、約２０重量％乃至約７０重量％のエチレン−プロピレン（ＥＰ）エラストマー及び約２０重量％乃至約７０重量％のエチレン−プロピレン−ジエン（ＥＰＤＭ）エラストマーのブレンドである、請求項１又は２の組成物。
【請求項４】
少なくとも１つの１つ以上の非官能化可塑剤がＮ＊未満のノアク（Ｎｏａｃｋ）揮発度を有する、請求項１乃至３のいずれか１項に記載の組成物であって、
Ｎ＊＝６０ｅ―０．４（ＫＶ１００℃）であり、Ｎ＊は％単位であり、ＫＶ１００℃はｃＳｔ単位である、組成物。
【請求項５】
ゴム成分が過酸化物により少なくとも部分的に硬化されている、請求項１乃至４のいずれか１項に記載のゴム組成物。
【請求項６】
１つ以上の非官能化可塑剤が約２０乃至５０ｐｈｒの量で存在する、請求項１乃至５のいずれか１項に記載の組成物。
【請求項７】
１つ以上の非官能化可塑剤が少なくとも２つの非官能化可塑剤のブレンドである、請求項１乃至６のいずれか１項に記載の組成物。
【請求項８】
１つ以上の非官能化可塑剤が少なくとも２つの非官能化可塑剤のブレンドであり、２つの可塑剤の１００℃における動的粘度の差が約１００ｃＳｔ以上である、請求項１乃至７のいずれか１項に記載の組成物。
【請求項９】
１つ以上の非官能化可塑剤が少なくとも２つの非官能化可塑剤のブレンドであり、２つの可塑剤の１００℃に置ける動的粘度の差が約３００ｃＳｔ以下である、請求項８の組成物。
【請求項１０】
１つ以上の非官能化可塑剤が少なくとも２つの非官能化可塑剤を含み、第一の非官能化可塑剤が３００以上の粘度指数を有し、第二の非官能化可塑剤が１５０以下の粘度指数を有する、請求項１乃至９のいずれか１項に記載の組成物。
【請求項１１】
組成物が、融点が４０℃以上の熱可塑性ポリマーを０乃至１０重量％含む、請求項１乃至１０のいずれか１項に記載の組成物。
【請求項１２】
１つ以上の非官能化可塑剤が、Ｃ５乃至Ｃ２４アルファオレフィンのオリゴマー（ＰＡＯｓ）、グループＩＩＩミネラルオイル、及びワックス異性体潤滑ベースストック又はオイルからなる群より選択される少なくとも２つの可塑剤を含む、請求項１乃至１１のいずれか１項に記載の組成物。
【請求項１３】
１つ以上のエチレン−プロピレンエラストマーを含むゴム成分、
１つ以上の過酸化硬化剤、及び
１２０以上の粘度指数を有する１つ以上の非官能化可塑剤を含み、
前記１つ以上の非官能化可塑剤がグループＩＩＩミネラルオイル、ワックス異性化潤滑油ベースストックからなる群より選択され、ポリプロピレン及びポリエチレンが組成物中に実質的に含まれない、組成物。
【請求項１４】
ゴム成分がエチレン−プロピレン（ＥＰ）エラストマーとエチレン−プロピレン−ジエン（ＥＰＤＭ）エラストマーのブレンドである、請求項１３の組成物。
【請求項１５】
１つ以上のエチレン−プロピレンエラストマーが約３０重量％乃至約７０重量％のエチレン−プロピレン（ＥＰ）エラストマーと約７０重量％乃至約３０重量％のエチレン−プロピレン−ジエン（ＥＰＤＭ）エラストマーのブレンドである、請求項１３又は１４のいずれかに記載の組成物。
【請求項１６】
少なくとも１つ以上の非官能化可塑剤がＮ＊未満のノアク（Ｎｏａｃｋ）揮発度を有し、Ｎ＊＝６０ｅ−０．４（ＫＶ１００℃）であり、Ｎ＊は％単位であり、ＫＶ１００℃はｃＳｔ単位である、請求項１３乃至１５のいずれか１項に記載の組成物。
【請求項１７】
ゴム成分が過酸化物により少なくとも部分的に硬化されている、請求項１３乃至１６のいずれか１項に記載の組成物。
【請求項１８】
１つ以上の非官能化可塑剤が約２０乃至５０ｐｈｒの量で存在する、請求項１３乃至１７のいずれか１項に記載の組成物。
【請求項１９】
１つ以上の非官能化可塑剤が少なくとも２つの非官能化可塑剤のブレンドである、請求項１３乃至１８のいずれか１項に記載の組成物。
【請求項２０】
１つ以上の非官能化可塑剤が少なくとも２つの非官能化可塑剤のブレンドであり、２つの可塑剤の１００℃における動的粘度の差が約１００ｃＳｔ以上約３００ｃＳｔ未満である、請求項１３乃至１９のいずれか１項に記載の組成物。
【請求項２１】
１３乃至２０のいずれか１項に記載の組成物であって、前記１つ以上の非官能化可塑剤が少なくとも２つの非官能化可塑剤を含み、第一の非官能化可塑剤が３００以上の動的粘度を有し、第二の非官能化可塑剤が１５０以下の動的粘度を有する、請求項１３乃至２０のいずれか１項に記載の組成物。
【請求項２２】
請求項１３乃至２２のいずれかの記載の組成物であって、前記１つ以上の非官能化可塑剤が、Ｃ５乃至Ｃ２４アルファオレフィンのオリゴマー（ＰＡＯ）、グループＩＩＩミネラルオイル、及びワックス異性化潤滑油ベースストック又はオイルからなる群より選択される、請求項１３乃至２２のいずれかに記載の組成物。
【請求項２３】
組成物が、４０℃以上の融点を有する熱可塑性ポリマーを０乃至１０重量％含む、請求項１３乃至２２のいずれかに記載の組成物。
【請求項２４】
非官能化可塑剤が−２０℃以下、０．８６以下の比重、及び２００℃以上の引火点を有する請求項１乃至２２のいずれか１項に記載の組成物。
【請求項２５】
エチレン−プロピレン（ＥＰ）エラストマー及び任意でエチレン−プロピレン−ジエン（ＥＰＤＭ）エラストマーを含む少なくとも１つのゴム成分、及び過酸化物、及び１２０以上の粘度指数、２０ｃＳｔの１００℃に置ける動的粘度、及び１１００ｇ／ｍｏｌ以上のＭｎを有する１つ以上の非官能化可塑剤を混合する工程を含む、請求項１乃至２４のいずれか１項に記載のエラストマー組成物を製造する方法。
【発明の詳細な説明】
【技術分野】
【０００１】
本発明は過酸化物で硬化したエラストマーシステムに関する。
【背景施術】
【０００２】
エチレン−プロピレン（ＥＰ）及び／又はエチレン−プロピレン−ジエン（ＥＰＤＭ）エラストマーに基づく、架橋されたエラストマー製品は製品のライフタイムにおいて、高温（＞１５０℃）及び低温（＜−２０℃）に曝される各種製品に有用である。そのような製品はアンダーフードベルト及びホース等の自動車部品を含む。そのような架橋されたポリオレフィンエチレン製品の柔軟性及び／又は機能性を改善するために、加工助剤及び可塑剤として作用する相当量のプロセスオイルを添加する。製造された部品の機械的完全性（それゆえの性能）を維持するために、プロセス油の経時的損失を最小限にすることが望まれている。
【０００３】
特に、この部品が高温に長く曝される場合に耐久性が試され、及び低分子量のオイルを用いたときに、問題となる。一方、この部品は非常に低い温度でも柔軟性を有していなければならない。このような問題は分子量が低くなると改善される、低い流動点を有するオイルが必要となる。従って、プロセス油の選択は、（高分子量により達成される）耐久性と（低い分子量を好む）低温性能との間でのバランスの問題があり、製品が使用可能となる特定の温度範囲を（即ち、低温における崩壊の開始から高温における許容できないオイル損失の開始）決定する。
【０００４】
従来の硫黄硬化化合物は約１３０℃乃至１５０℃の使用上限温度を有しているので、高いアンダーフード温度を必要な場合、過酸化硬化システムを多く用いる。最も多く含まれる化学部分（環状又は芳香族構造、不飽和、及びへテロアトム）が過酸化硬化システムを阻害し、硬化速度及び最終的な硬化状態（架橋度）を低めるので、ミネラルオイルについてはこのような他の問題もある。性能／流動点のバランスの観点から従来のミネラルオイルについての対策を講じる必要もある。
【０００５】
ＷＯ０２／３１０４４は、分子量が４００乃至１，０００ｇ／ｍｏｌの間で、ＥＰ、ＥＰＤＭ、天然ゴム、ブチルゴム、及びポリブタジエンゴム等の加硫された又は加硫されていないオレフィンエラストマーの可塑剤として用いる、モノオレフィン系ポリアルファオレフィン（ＰＡＯ）オイルを開示する。米国特許Ｎｏ．４，６４５，７９１は硫黄で硬化されたＥＰ及びＥＰＤＭゴム、強化粒子充填剤、及び２５０乃至１，５００ｇ／ｍｏｌの間の分子量を有する合成された炭化水素潤滑油を含む、加硫されたエラストマー組成物を開示する。ＥＰ０３１５３６３は、硫黄で硬化されたＥＰ及びＥＰＤＭゴム、強化粒子充填剤、１００℃における動的粘度が２乃至２００ｃＳｔのＰＡＯオイル又はＰＡＯオイルのブレンド、及びナフタレン及び／又はパラフィン系ミネラルオイルを含む加硫されたエラストマー組成物を開示する。米国特許Ｎｏ．４，８３３，１９５は、ＥＰ、ＥＰＤＭ、ポリブタジエン、ポリイソプレン、及びポリイソブチレンゴム、及び分子量が１５，０００ｇ／ｍｏｌ未満のＣ２乃至Ｃ６オレフィンのＰＡＯオリゴマー、及び任意で、ポリエチレン又はポリプロピレン等の熱可塑性ポリオレフィンを含む、ペレット化可能なポリオレフィン組成物を開示する。ＥＰ１０２８１４５は、低分子量ＥＰコポリマー等の低流動点（−４０℃以下）及び６乃至８の可溶性パラメータ（単位は標準化されていない）を有する柔軟剤を３００乃至７００ｐｈｒと、ミネラルオイル、又は液体ポリブテン、又はポリイソプレンを含む、加硫されたエチレン／プロピレン／エチルジエン−ノルボルネン組成物を開示する。ＷＯ０２／１８４８７及びＷＯ０３／０４８２５２はフェノール樹脂で硬化したＥＰ，ＥＰＤＭ、エチレン／アルファオレフィンゴム、ブチルゴム、及びブタジエンゴム、１０乃至９０重量％の熱可塑性ポリオレフィン、及び分子量１，０００ｇ／ｍｏｌ以下のＰＡＯオイルを含む熱可塑性エラストマー組成物を開示する。ミネラルオイルは、オイルの総量に基づいて少なくとも２５重量％がＰＡＯであるときに、組成物に添加される。ＷＯ０４０９６９９は、ＥＰＤＭゴムと１００℃における動的粘度が８乃至３０ｃＳｔであるフィッシャートロプシュ法由来のパラフィンプロセス油を含む組成物を開示する。追加的な文献としては、米国特許Ｎｏ．６，４５１，９１５、米国特許出願Ｎｏ．２００５／２２２８６１、及びＪＰ０７２９２１６７がある。
【０００６】
前述に基づいて、過酸化硬化システムの阻害を最小化し、熱安定性を有し、高温においてオイルの保持力を高めるために十分な分子量であり、低温での柔軟性を確実にするための低い流動点を有する、高度なパラフィン系構造を有するオイルが必要とされている。
【発明の概要】
【０００７】
エラストマー組成物とその製造方法が提供される。少なくとも１つの側面において、組成物は１つ以上のエチレン−プロピレンエラストマー、１つ以上の過酸化硬化剤、及び１２０以上の粘度指数、２０ｃＳｔ以上の１００℃における動的粘度、及び１１００g/ｍｏｌ以上のＭｎを有する１つ以上の非官能化可塑剤を含む。
【０００８】
更なる他の特定の態様において、この組成物は１つ以上のエチレン−プロピレンエラストマーを含むゴム成分、１つ以上の過酸化硬化剤、及び１２０℃以上の粘度指数を有する１つ以上の非官能化可塑剤を含む。この１つ以上の非官能化可塑剤はグループＩＩＩミネラルオイル、及びワックス異性化潤滑油ベースストック又はオイルからなる群より選択される。
【０００９】
更なる他の特定の態様において、この組成物はエチレン−プロピレンゴムを含む少なくとも１つのゴム成分、エチレン−プロピレン−ジエン（ＥＰＤＭ）ゴムを含む少なくとも１つのゴム成分、及び２つ以上の非官能化可塑剤を含む。この２つ以上の非官能化可塑剤は、少なくとも第一の非官能化可塑剤が３００ｃＳｔ以上の１００℃における動的粘度を有し、少なくとも第二の非官能化可塑剤が１５０ｃＳｔ以下の１００℃における動的粘度を有する。
【００１０】
更なる特定の態様において、この組成物は１つ以上のエチレン−プロピレンエラストマーを含むゴム成分、１つ以上の過酸化硬化剤、及び１２０以上の粘度指数を有する１つ以上の非官能化可塑剤を含み、ポリプロピレ及びポリエチレンの両者がこの組成物には実質的に含まれていない。
【００１１】
少なくとも１つの態様において、エラストマー組成物を調製する方法は、エチレン−プロピレン（ＥＰ）ゴムとエチレン−プロピレン−ジエン（ＥＰＤＭ）ゴムのブレンド、過酸化物、及び１２０以上の粘度指数、−１８℃以下の流動点、及び４０ｃＳｔ以上の１００℃における動的粘度、及び７００以上のＭｎを有する１つ以上の非官能化可塑剤を混合する工程を含む。
【発明の詳細な説明】
【００１２】
以下に詳細な説明を提供する。添付の特許請求の範囲のそれぞれの請求項は別個の発明である。侵害問題に関しては、特許請求の範囲において限定されている各種要素又は要素の均等物も含まれていると解釈されるべきである。文脈上「発明」に付随する全ての文献は幾つかのケースにおいては、特定の態様のみを言及する。他のケースにおいては、「発明」に対する文献は１つ以上ではあるが必ずしも全てではない、請求項において言及されている主題を参照するために用いる。それぞれの発明は、特定の態様、バーション、及び実施例を含む以下の明細書で詳細に説明されるが、本発明はこれらに限定されるものではない。当業者は、本出願の情報を利用可能な情報及び技術と組合せて、本発明を製造及び使用することができる。
【００１３】
１００℃以上の加熱老化及び／又は０℃以下の冷却の後に予測しえない高い柔軟性を示し、驚くほど高いオイル保持力を有するエラストマー組成物を提供する。１つ以上の態様において、このエラストマーを含むゴム成分と、１つ以上の非官能化可塑剤（”ＮＦＰ“）とを含む。１つ以上の態様において、この１つ以上のエチレン-プロピレンエラストマーは少なくとも部分的に過酸化物で硬化されている。
【００１４】
理論により拘束されることは意図しないけれども、従来エラストマープロセスオイルとして用いられているミネラルオイルは芳香族及び／又はナフテン部分の分画を相当量含む。「パラフィン系」ミネラルオイルといわれるものでさえ、ナフテン部分である大きな炭素分画、並びに過酸化硬化システムと相互作用して好ましくない副反応を生じる、炭素−炭素不飽和（オレフィン及び芳香族部分）及び／又は硫黄、窒素等のヘテロ原子を数パーセント含む。このことは、本発明の１つ以上のＮＦＰにおいては生じ得ない。このような構成における差が、ＮＦＰに優れた熱安定性及び過酸化安定性を付与するのではないかと考える。
【００１５】
ＮＦＰはミネラルオイルよりも幅広い粘度（分子量）範囲で利用可能でもある。特に、市販の利用可能なミネラルオイルの最大粘度は約３５ｃＳｔ（１００℃における動的粘度）である。一方、ＮＦＰは１，０００ｃＳｔまで、又はそれ以上のものが利用可能である。長い間高い温度に曝されるエラストマー化合物において、より高い熱安定性及び酸化安定性と、より高い分子量とを組合せることにより、ＮＦＰが組成物に可塑化効果を付与すると考えられる。
【００１６】
「ミネラルオイル」の語は粗精製オイル由来の、滑らかな粘度を有し（即ち、１００℃のおける動的粘度が１ｃＳｔ以上）、（分画、炭化水素分解、脱ロウ、異性化、及び水素仕上げ等の）１つ以上の精製及び／又は水素化工程を経て、精製及び化学修飾されて、最終的に特定の性質を有するようになった、任意の炭化水素液体を意味する。そのような「精製された」オイルは、触媒、開始剤、及び／又は加熱を用いて、モノマー単位を大きな分子に結合して生成される「合成されたオイル」とは対照的である。潤滑油工業界において、精製された「ベースストック（ミネラルオイルである）」は、以下のようにそれらの性質に基づいて３つのカテゴリーに分類されている。
【表１】
2010516887.tif 000002
【００１７】
しかしながら、はっきりとグループＩ、ＩＩ、又はＩＩＩベースストックとして定義されていなくても、このスキームを用いてミネラルオイルを分類することは可能である。従って、本明細書において、「グループＩＩＩのミネラルオイル」は１２０以上の粘度指数を有するミネラルオイルであると定義され、「グループＩＩＩベースストック」は上で示すように、限定されたものと定義され、それゆえ、グループＩＩＩベースストックはグループＩＩＩミネラルオイルである。しかしながら、逆が必ずしも真実ではない。
【００１８】
ポリマー工業界において、ミネラルオイルはしばしば「プロセスオイル」（又は「エクステンダーオイル」）と言われる。プロセスオイルの従来の分類システムは、パラフィン、ナフテン、及び芳香族部分の相対的含量に基づいて、これらを「パラフィン系」、「ナフテン系」、又は「芳香族系」ミネラルオイル又はプロセスオイルとして定義することであった。（以下の表の典型的な分類標目を参照）。本明細書において、３つの従来の分類が、以下の表における分類標目で定義された組成物に基づいて定義される。
【表２】
2010516887.tif 000003
この表において、ＣＰ、ＣＮ、及びＣＡは、それぞれ、パラフィン鎖様構造（即ち、イソパラフィン及びノルマルパラフィン）、ナフテニック構造（即ち、飽和環）、及び芳香族構造（即ち、不飽和環）の炭素のパーゼンテージを示す。
【００１９】
典型的なパラフィンプロセスオイルは以下の表に示す。それぞれは１２０未満の粘度指数を有し、グループＩＩＩミネラルオイルではない。全てのものはパラフィン系鎖構造中の炭素が８０％未満である（ＣＰ＜８０％）。このことは、これらは芳香族及び／又はナフテン環様構造（ＣＡ＋ＣＮ）中に２０％より多くの炭素を含むことを意味している。パラフィン系プロセスオイルは相対的に低い粘度及び／又は比較的高い流動点を有している。
【表３】
2010516887.tif 000004
ゴム成分
【００２０】
「ゴム成分」は１つ以上のエチレン−プロピレンエラストマーを含む。「エチレン−プロピレンエラストマー」の語は、エチレン、プロピレン及び／又は任意で１つ以上のジエンを含む架橋可能なポリオレフィンコポリマーを意味する。エチレン−プロピレンエラストマーの例としては、エチレン−プロピレンビポリマー（ＥＰ）及びエチレン−プロピレン−ジエンターポリマ（ＥＰＤＭ）エラストマーを含むがこれらに限定されない。「コポリマー」語は、同じ鎖の中に２つ以上の異なるモノマーを有する任意のポリマーを含み、ランダムコポリマー、統計コポリマー、インターポリマー、及びブロックコポリマーを含む。
【００２１】
好適なＥＰエラストマーは４０又は８０重量％（好ましくは４５乃至７５重量％、好ましくは５０乃至７０重量％）のエチレン含量を有する。好適なＥＰエラストマーは５乃至２５重量％（好ましくは１０乃至２０重量％）のエチレン含量でもよい。
【００２２】
好適なＥＰＤＭエラストマーは４０乃至８０重量％（好ましくは４５乃至７５重量％、好ましくは５０乃至７０重量％）のエチレン含量、及び１５重量％未満（好ましくは０．５乃至１５重量％、好ましくは１乃至１２重量％、好ましくは２乃至１０重量％、好ましくは３乃至９重量％）のジエン含量を有する。１つ以上の態様において、好適なＥＰＤＭエラストマーは５乃至２５重量％（好ましくは１０乃至２０重量％）のエチレン含量を有する。他の態様において、好適なＥＰＤＭエラストマーは０．１乃至３重量％（好ましくは０．３乃至２重量％）又は０．３乃至１０重量％（好ましくは１乃至５重量％）のジエン含量を有する。好適なジエンは少なくとも２つの不飽和結合を有しており、その少なくとも１つはポリマーに取り込まれるものであり、直鎖、分岐鎖、環状、架橋環、二環等でよいが、好ましくは不飽和結合が非共役結合である。好適なジエンは５−エチリデン−２−ノルボルネン（ＥＮＢ）、５−ビニル−２−ノルボルネン（ＶＮＢ）、ジビニルベンゼン（ＤＶＢ）、ジシクロペンタジエン（ＤＣＰＤ）、及び１，４−ヘキサジエンを含む。
【００２３】
好適なエチレン−プロピレンエラストマーは、０．８８５ｇ／ｃｍ３以下（好ましくは０．８８ｇ／ｃｍ３、好ましくは０．８７ｇ／ｃｍ３以下、好ましくは０．８６５ｇ／ｃｍ３以下、好ましくは０．８５５ｇ／ｃｍ３以下）の密度、及び／又は７０Ｊ／ｇ（好ましくは６０Ｊ／ｇ未満、好ましくは５０Ｊ／ｇ未満下、好ましくは４０Ｊ／ｇ未満、好ましくは３０Ｊ／ｇ未満、好ましくは２０Ｊ／ｇ未満、好ましくは１０Ｊ／ｇ未満、好ましくは５Ｊ／ｇ未満、好ましくは測定限界以下）の融解熱（Ｈｆ）、及び／又は１５重量％未満（好ましくは１０重量％未満、好ましくは５重量％未満、好ましくは２重量％未満、好ましくは測定限界以下）のエチレン又はプロピレンの結晶化度、及び／又は１２０℃以下（好ましくは１００℃以下、好ましくは８０℃以下、好ましくは７０℃以下、好ましくは６０℃以下、好ましくは５０℃以下、好ましくは４０℃以下、好ましくは３５℃以下、好ましくは測定限界以下）の融点（Ｔｍ）、及び／又は−２０℃以下（好ましくは−３０℃以下、好ましくは−４０℃以下、好ましくは−５０℃以下、好ましくは−６０℃以下）のガラス転位温度（Ｔｇ）、及び／又は５０乃至５，０００ｋｇ／ｍｏｌ（好ましくは１００乃至３，０００ｋｇ／ｍｏｌ、好ましくは１５０乃至２，０００ｋｇ／ｍｏｌ、好ましくは２００乃至１，０００ｋｇ／ｍｏｌ）のＭｗ、及び／又は１乃至１００（好ましくは５乃至９５、好ましくは１０乃至９０、好ましくは１５乃至８５、好ましくは２０乃至８０）の１２５℃におけるムーニー粘度ＭＬ（１＋４）の性質の１つ以上を有している。
【００２４】
１つ以上の態様において、このエチレン−プロピレンエラストマーは官能化される。例えば、このエチレン−プロピレンエラストマーをアミン、カルボキシ、及び／又はエポキシ部分等の極性部分を有する有機化合物と反応させて、官能化することができる。例としては、マレイン酸塩で修飾されたＥＰ及び／又はＥＰＤＭエラストマーを含む。
【００２５】
このエチレン−プロピレンエラストマーは、バナジウム、チグラ−ナッタ、及びメタロセン触媒、又はこれらの組合せ等のポリオレフィンの重合に好適な触媒システムを用いた、スラリー、溶液、気相、及び高圧プロセスを含む、任意の好適な方法で生成することができる。１つ以上の態様において、ゴム成分中の１つ以上のエラストマーは溶液、スラリー、又は気相プロセス中でメタロセン触媒等の一部位触媒を用いて製造され、Ｍｗ／Ｍｍが１．５乃至２．５である。好適なエチレンプロピレンエラストマーはＶｉｓｔａｌｏｎ（商標）、Ｖｉｓｔａｍａｘｘ（商標）、及びＥｘｘｅｌｏｒ（商標）の商標でエクソンモービルケミカルから利用可能なものを含む。
【００２６】
１つ以上の態様において、ゴム成分は２つ以上のＥＰエラストマーのブレンドである。他の態様において、このゴム成分は２つ以上のＥＰエラストマーと１つ以上のＥＰＤＭエラストマーとのブレンドである。他の態様において、このゴム成分は官能化及び非官能化エラストマーのブレンドである。
非官能化可塑剤（ＮＦＰ）成分
【００２７】
エラストマー組成物は少なくとも１つの非官能化可塑剤（ＮＦＰ）を含む。ＮＦＰとして有用な本明細書で説明するクラスの物質を、単独で又は開示されている他のＮＦＰと組合わせて用いて、所望の性質の物質を得ることができる。
【００２８】
ＮＦＰは炭化水素液体であり、これは炭素及び水素を含み、水酸基、アリール及び置換アリール、ハロゲン、アルコキシ、カルボキシレート、エステル、不飽和炭素、アクリレート、酸素、窒素及びカルボキシルから選択される官能基を感知できる量で含んではいない。「感知できる量」の語は、これらの基及びこれらの基を含む化合物が検出可能なほどにＮＦＰに添加されていないことを意味し、すでに存在する場合には、ＮＦＰの重量に基づいて、５重量％（好ましくは３重量％未満、より好ましくは１重量％未満、より好ましくは０．５重量％未満、より好ましくは０．３重量％未満、より好ましくは０．１重量％未満、より好ましくは０．０５重量％未満、より好ましくは０．００１重量％未満）存在することを意味する。
【００２９】
１つ以上の態様において、芳香族部分（ベンゼン、ナフテン等の環構造を有する任意の分子化合物を含む）はＮＦＰには実質的に含まれていない。１つ以上の態様において、ナフテン部分（ベンゼン、ナフタレン等を水素化して得られたような飽和環構造を有する任意の分子化合物を含む）は、ＮＦＰには実質的に含まれていない。「実質的に含まれていない」の語はこの組成物に意図的に添加しないことを意味し、既に存在している場合には、０．５重量％未満、好ましくは０．１重量％未満であることを意味する。
【００３０】
１つ以上の態様において、ＮＦＰはオレフィン系不飽和を感知できるほどに含んでいない。「感知できるほどのオレフィン系不飽和を含まない」とは、オレフィン結合に含まれる炭素が総炭素数の１０％未満（好ましくは５％未満、より好ましくは３％未満、より好ましくは１％未満、より好ましくは０．５％未満、より好ましくは０．３％未満、より好ましくは０．１％未満、より好ましくは０．０５％未満、より好ましくは０．０１％未満）に相当することを意味する。
【００３１】
１つ以上の態様において、ＮＦＰはＣ２０乃至Ｃ１５００パラフィン、好ましくはＣ２５乃至Ｃ５００パラフィン、好ましくはＣ２５乃至Ｃ５００パラフィン、好ましくはＣ３０乃至Ｃ５００パラフィン、好ましくはＣ４０乃至Ｃ５００パラフィン、好ましくはＣ４０乃至Ｃ２５０パラフィンを含む。特に好ましいＮＦＰ類はＣ５乃至Ｃ２４アルファオレフィン（ＰＡＯ）のオリゴマー、グループＩＩＩベースストック、及び気相―液相法といわれる方法により得られた高度に精製された炭化水素液体を含む。
ポリアルファオレフィン
【００３２】
１つ以上の態様において、ＮＦＰは−１０℃以下の流動点、３ｃＳｔ以上の１００℃における動的粘度（ＫＶ１００℃）を有するポリアルファオレフィン（ＰＡＯ）液体を含む。ＰＡＯ液体は例えば、米国特許Ｎｏｓ．３，１４９，１７８；４，８２７，０６４；４，８２７，０７３；５，１７１，９０８、及び５，７８３，５３１、並びにＳｙｎｔｈｅｔｉｃ  Ｌｕｂｒｉｃａｎｔｓ  Ａｎｄ  Ｈｉｇｈ-Ｐｅｒｆｏｒｍａｎｃｅ  Ｆｕｎｃｔｉｏｎａｌ  Ｆｌｕｉｄｓ（ＬｅｓｌｉｅＲ.  Ｒｕｄｎｉｃｋ＆ＲｏｎａｌｄＬ.  Ｓｈｕｂｋｉｎ,  ｅｄ.  ＭａｒｃｅｌＤｅｋｋｅｒ,  Ｉｎｃ.  １９９９）ｐ.３−５２に記載されている。
【００３３】
ＰＡＯは十分なパラフィン構造を有し、高度に分岐した、高度に精製された炭化水素である。ＰＡＯ液体は、（例えば、ＡｌＣｌ３、ＢＦ３、及びＢＦ３、水、アルコール、カルボン酸、又はエステルと組合わせを含む）フリーデルクラフツ触媒、（例えば、エチルアルミニウムセスキクロライド＋ＴｉＣｌ４システムを含む）配位複合触媒、又はポリエチレン及び／又はポリプロピレンを生成するためにより一般的に用いられている相同又は異種（担持）触媒（例えば、チグラ−ナッタ触媒、メタロセン触媒、又は他の一部位触媒、及びクロミウム触媒を含む）等の重合触媒の存在下で、アルファオレフィンをオリゴマー化して容易に調製することができる。
【００３４】
１つ以上の態様において、ＰＡＯはＣ３乃至Ｃ２４（好ましくはＣ５乃至Ｃ１８、好ましくはＣ６乃至Ｃ１４、好ましくはＣ８乃至Ｃ１２）アルファオレフィン、好ましくは直鎖アルファオレフィン（ＬＡＯ）のＣ１５乃至Ｃ１５００（好ましくはＣ２０乃至Ｃ１０００、好ましくはＣ３０乃至Ｃ８００、好ましくはＣ３５乃至Ｃ４００、好ましくはＣ４０乃至Ｃ２５０）オリゴマー（二量体、三量体等）を含み、Ｃ３乃至Ｃ４アルファオレフィンが３０重量％以下（好ましくは２０重量％以下、好ましくは１０重量％以下、好ましくは５重量％以下）の割合で含まれている。好適なＬＡＯの例としては、プロピレン、１−ブテン、１−ペンテン、１−ヘキセン、１−ヘプテン、１−オクテン、１−ノネン、１−デセン、１−ウンデセン、１−ドデセン、１−トリデセン、１−テトラデセン、１−ペンタデセン、１−ヘキサデセン、及びこれらのブレンドを含む。
【００３５】
１つ以上の態様において、例えば、単一のＬＡＯを用いてオリゴマーを調製する。好適な態様は、１−オクテン、又は１−デセンのオリゴマー化を含み、１−デセンを用いることが好ましい。
【００３６】
１つ以上の態様において、ＰＡＯは２つ以上のＣ３乃至Ｃ１８ＬＡＯを含み、「バイポリマー」、「ターポリマー」、より多くのコポリマーの組合せを形成し、これらにおいて、Ｃ３乃至Ｃ４ＬＡＯは３０重量％以下（好ましくは２０重量％以下、好ましくは１０重量％以下、好ましくは５重量％以下）の割合で存在する。好適な態様は、Ｃ６乃至Ｃ１８ＬＡＯと同じ炭素数をもつものから選択されるＬＡＯ混合物のオリゴマー化を含む。他の好適な態様は、１−オクテン、１−デセン、及び１−ドデセンのオリゴマー化を含む。
【００３７】
１つ以上の態様において、ＰＡＯは５乃至２４（好ましくは６乃至１８、より好ましくは８乃至１２、最も好ましくは１０）の炭素数を有する単一のアルファオレフィンのオリゴマーを含む。１つ以上の態様において、ＮＦＰはそれぞれのアルファオレフィンが５乃至２４（好ましくは６乃至１８、より好ましくは８乃至１２、最も好ましくは１０）の炭素数を有する、アルファオレフィン（２つ以上のアルファオレフィン）の混合物のオリゴマーを含む。１つ以上の態様において、ＰＡＯはアルファオレフィン混合物の重量平均炭素数が６乃至１４（好ましくは８乃至２１、好ましくは９乃至１１）である、混合アルファオレフィンのオリゴマーを含む。
【００３８】
１つ以上の態様において、ＰＡＯは、−［ＣＨＲ−ＣＨ２］−（式中ＲはＣ３乃至Ｃ１８飽和炭化水素分岐）の式の繰り返し単位を有する。１つ以上の態様において、Ｒは全てのオリゴマーの係数である。１つ以上の態様において、３乃至１８の炭素数のＲ置換基が存在する。好ましくは、Ｒは直鎖である、即ち、Ｒは（ＣＨ２）ｎＣＨ３であり、式中ｎは３乃至１７、好ましくは４乃至１１、及び好ましくは５乃至９である。任意に、Ｒは１つのメチル又はエチル分岐を含んでいてもよい。即ち、Ｒは（ＣＨ２）ｍ［ＣＨ（ＣＨ３）］（ＣＨ２）ＺＣＨ３、又はＲは（ＣＨ２）ｘ［ＣＨ（ＣＨ２ＣＨ３）］（ＣＨ２）ｙＣＨ３、式中（ｍ＋ｚ）は１乃至１５、好ましくは１乃至９、好ましくは３乃至７であり、（ｘ＋ｙ）は１乃至１４、好ましくは１乃至８、好ましくは２乃至６である。好ましくは、ｍ＞ｚであり、より好ましくはｍは０乃至１５、より好ましくは２乃至１５、より好ましくは３乃至１２、より好ましくは４乃至９である。ｎは０乃至１０、好ましくは１乃至８、好ましくは１乃至６、好ましくは１乃至４である。好ましくはｘ＞ｙであり、より好ましくはｘは０乃至１４であり、より好ましくは１乃至１４であり、より好ましくは２乃至１１であり、より好ましくは３乃至８であり、ｙは０乃至１０、好ましくは１乃至８、好ましくは１乃至６、好ましくは１乃至４である。好ましくはこの繰り返し単位は、頭−尾の規則的な配列の中に最小の頭−頭結合を含むように配置されている。
【００３９】
ＰＡＯは、アタクチック、アイソタクチック、又はシンジオタクチックでよい。１つ以上の態様において、ＰＡＯは、平均してメソ及びラセミダイアドの同じ集団を必ず含んでおり、これがアタクチックを形成している。１つ以上の態様において、ＰＡＯは、１３Ｃ−ＮＭＲで測定した場合、５０％より大きい（好ましくは６０％よりおおきい、好ましくは７０％より大きい、好ましくは８０％より大きい、好ましくは９０％より大きい）メソダイアド（即ち、［ｍ］）を有する。１つ以上の態様において、ＰＡＯは、１３Ｃ−ＮＭＲで測定した場合、５０％より多くの（好ましくは６０％より多くの、好ましくは７０％より多くの、好ましくは８０％より多くの、）ラセミダイアド（即ち、［ｒ］）を有する。１つ以上の態様において、１３Ｃ−ＮＭＲで決定される［ｍ］／［ｒ］は０．９乃至１．１の間である。１つ以上の態様において、［ｍ］／［ｒ］は１より大きい。１つ以上の態様において、［ｍ］／［ｒ］は１未満である。
【００４０】
ＰＡＯ液体は１つ以上の別個のＰＡＯ成分を含む。１つ以上の態様において、ＮＦＰは１つ以上のＰＡＯと別の成分（例えば、オリゴマーを生成するために別のアルファオレフィンを用いる場合）及び／又は別の物理的性質（例えば、動的粘度、流動点、及び／又は粘度指数）を有するものとのブレンドである。
【００４１】
１つ以上の態様において、ＰＡＯ又はＰＡＯのブレンドは４００乃至１５，０００ｇ／ｍｏｌ（好ましくは４００乃至１２，０００ｇ／ｍｏｌ、好ましくは５００乃至１０，０００ｇ／ｍｏｌ、好ましくは６００乃至８，０００ｇ／ｍｏｌ、好ましくは８００乃至６，０００ｇ／ｍｏｌ、好ましくは１，０００乃至５，０００ｇ／ｍｏｌ）の数平均分子量（Ｍｎ）を有する。１つ以上の態様において、このＰＡＯ又はＰＡＯのブレンドは、１，０００ｇ／ｍｏｌより大きい（好ましくは１，５００ｇ／ｍｏｌより大きい、好ましくは２，０００ｇ／ｍｏｌより大きい、好ましくは２，５００ｇ／ｍｏｌより大きい）Ｍｎを有する。
【００４２】
１つ以上の態様において、このＰＡＯ又はＰＡＯのブレンドは３ｃＳｔ以上（好ましくは４ｃＳｔ以上、好ましくは５ｃＳｔ以上、好ましくは６ｃＳｔ以上、好ましくは８ｃＳｔ以上、好ましくは１０ｃＳｔ以上、好ましくは２０ｃＳｔ以上、好ましくは３０ｃＳｔ以上、好ましくは４０ｃＳｔ以上、好ましくは１００ｃＳｔ以上、好ましくは１５０ｃＳｔ以上）のＫＶ１００℃を有する。１つ以上の態様において、ＰＡＯは３乃至３，０００ｃＳｔ（好ましくは４乃至１，０００ｃＳｔ、好ましくは６乃至３００ｃＳｔ、好ましくは８乃至１５０ｃＳｔ、好ましくは８乃至１００ｃＳｔ、好ましくは８乃至４０ｃＳｔ）のＫＶ１００℃を有する。１つ以上の態様において、このＰＡＯ又はＰＡＯのブレンドは１０乃至１，０００ｃＳｔ（好ましくは１０乃至３００ｃＳｔ、好ましくは１０乃至１００ｃＳｔ）のＫＶ１００℃を有する。更なる態様において、このＰＡＯ及びＰＡＯのブレンドは４乃至８ｃＳｔのＫＶ１００℃を有する。更なる態様において、このＰＡＯ及びＰＡＯのブレンドは２５乃至３００ｃＳｔ（好ましくは４０乃至３００ｃＳｔ、好ましくは４０乃至１５０ｃＳｔ）のＫＶ１００℃を有する。１つ以上の態様において、ＰＡＯ又はＰＡＯのブレンドは１００乃至３００ｃＳｔのＫＶ１００℃を有する。
【００４３】
１つ以上の態様において、ＰＯＡ又はＰＡＯのブレンドは１２０以上（好ましくは１３０以上、好ましくは１４０以上、好ましくは１５０以上、好ましくは１７０以上、好ましくは１９０以上、好ましくは２００以上、好ましくは２５０以上、好ましくは３００以上）の粘度指数（ＶＩ）を有する。１つ以上の態様において、ＰＡＯ及びＰＡＯのブレンドは１２０乃至３５０（子１３０乃至２５０）のＶＩを有する。
【００４４】
１つ以上の態様において、ＰＡＯ又はＰＡＯのブレンドは−１０℃以下（好ましくは−２０℃以下、好ましくは−２５℃以下、好ましくは−３０℃以下、好ましくは−３５℃以下、好ましくは−４０℃以下、好ましくは−５０℃以下）の流動点を有する。１つ以上の態様において、ＰＡＯ又はＰＡＯのブレンドは−１５乃至−１７℃（好ましくは−２５乃至−６０℃）の流動点を有する。
【００４５】
１つ以上の態様において、ＰＡＯ又はＰＡＯのブレンドは−４０℃以下（好ましくは−５０℃以下、好ましくは−６０℃以下、好ましくは−７０℃以下、好ましくは−８０℃以下）のガラス転移温度（Ｔｇ）を有する。１つ以上の態様において、ＰＡＯ又はＰＡＯのブレンドは−５０乃至−１２０℃（好ましくは−６０℃乃至−１００℃、好ましくは−７０℃乃至−９０℃）のＴｇを有する。
【００４６】
１つ以上の態様において、ＰＡＯ又はＰＡＯのブレンドは２００℃以上（好ましくは２１０℃以上、好ましくは２２０℃以上、好ましくは２３０℃以上）、好ましくは２４０℃乃至２９０℃の間の引火点を有する。
【００４７】
１つ以上の態様において、ＰＡＯ又はＰＡＯのブレンドは０．８６以下（好ましくは０．８５５以下、好ましくは０．８５以下、好ましくは０．８４以下の比重（１５．６℃）を有する。
【００４８】
１つ以上の態様において、ＰＡＯ又はＰＡＯのブレンドは、２以上（好ましくは２．５以上、好ましくは３以上、好ましくは４以上、好ましくは５以上、好ましくは６以上、好ましくは８以上、好ましくは１０以上）の分子量分布（Ｍｗ／Ｍｎ）を有する。１つ以上の態様において、ＰＡＯ又はＰＡＯのブレンドは５以下（好ましくは４以下、好ましくは３以下）のＭｗ／Ｍｎ及び１０ｃＳｔ以上（好ましくは２０ｃＳｔ以上、好ましくは４０ｃＳｔ以上、好ましくは６０ｃＳｔ以上）のＫＶ１００℃を有する。
【００４９】
１つ以上の態様において、ＰＡＯ又はＰＡＯのブレンドはＮ＊未満（Ｎ＊＝６０ｅ−０．４（ＫＶ１００℃）、Ｎ＊の単位は％であり、意図する流体のＫＶ１００℃の単位はｃＳｔである）のノアク（Ｎｏａｃｋ）揮発度を有する。追加的な態様において、意図する流体のＫＶ１００℃は１，０００ｃＳｔ未満、好ましくは３００ｃＳｔ未満、好ましくは１５０ｃＳｔ未満、好ましくは１００ｃＳｔ未満、好ましくは４０ｃＳｔ未満、好ましくは２５ｃＳｔ未満、好ましくは１０ｃＳｔ未満、好ましくは８ｃＳｔ未満である。
【００５０】
１つ以上の態様において、ＰＡＯ又はＰＡＯのブレンドは８以上（好ましくは８乃至１０）ｃａｌ１／２ｃｍ３／２の２５℃における可溶性指数を有する。
【００５１】
特に好適なＰＡＯ及びＰＡＯのブレンドはＡ）２００℃以上（好ましくは２１０℃、好ましくは２２０℃、好ましくは２３０℃）の引火点；及びＢ）−２０℃未満（好ましくは−２５℃未満、好ましくは−３０℃未満、好ましくは−３５℃未満、好ましくは−４０℃未満）の流動点及び／又は１０ｃＳｔ以上（好ましくは３５ｃＳｔ以上、好ましくは４０ｃＳｔ以上、好ましくは６０ｃＳｔ以上）のＫＶ１００℃を有しているものである。
【００５２】
更に好適なＰＡＯ及びＰＡＯのブレンドは、少なくとも３ｃＳｔ（好ましくは少なくとも４ｃＳｔ、好ましくは少なくとも６ｃＳｔ、好ましくは少なくとも８ｃＳｔ、好ましくは少なくとも１０ｃＳｔ）のＫＶ１００℃、少なくとも１２０（好ましくは少なくとも１３０、好ましくは少なくとも１４０、好ましくは少なくとも１５０）のＶＩ、−１０℃以下（好ましくは−２０℃以下、好ましくは−３０℃以下、好ましくは−４０℃以下）の流動点、及び０．８６以下（好ましくは０．８５５以下、好ましくは０．８５以下、好ましくは０．８４以下）の比重（１５．６℃）を有するものである。
【００５３】
好適なＰＡＯのブレンドは２つ以上のＰＡＯのブレンドを含み、最も低いＫＶ１００℃に対する最も高いＫＶ１００℃の比が少なくとも１．５（好ましくは少なくとも２、好ましくは少なくとも３、好ましくは少なくとも５）である。少なくとも１つのＰＡＯが、上で定義されたＮ＊未満のノアク（Ｎｏａｃｋ）揮発度を有する、２つ以上のＰＡＯのブレンドも好ましい。好ましくは、ブレンド中の全てのＰＡＯはＮ＊未満のノアク（Ｎｏａｃｋ）揮発度を有することが好ましい。１つの追加的な態様において、ＰＡＯのＫＶ１００℃は１，０００ｃＳｔ未満、好ましくは３００ｃＳｔ未満、好ましくは１５０ｃＳｔ未満、好ましくは１００ｃＳｔ未満、好ましくは４０ｃＳｔ未満、好ましくは２５ｃＳｔ未満、好ましくは１０ｃＳｔ未満、好ましくは８ｃＳｔ未満であることが好ましい。
【００５４】
好適なＰＡＯのブレンドは、少なくとも１つのＰＡＯが３００ｃＳｔ以上のＫＶ１００℃を有し、少なくとも１つのＰＡＯが３００ｃＳｔ未満（好ましくは１５０ｃＳｔ以下、好ましくは１００ｃＳｔ以下、好ましくは４０ｃＳｔ以下）である２つ以上のＰＡＯのブレンド、少なくとも１つのＰＡＯが１５０ｃＳｔ以上のＫＶ１００℃を有し、少なくとも１つのＰＡＯが１５０ｃＳｔ以下（好ましくは１００ｃＳｔ、好ましくは４０ｃＳｔ以下）のＫＶ１００℃を有する２つ以上のＰＡＯのブレンド；少なくとも１つのＰＡＯが１００ｃＳｔ以上のＫＶ１００℃を有し、少なくとも１つのＰＡＯが１００ｃＳｔ未満（好ましくは４０ｃＳｔ以下、好ましくは２５ｃＳｔ以下、好ましくは１０ｃＳｔ以下）のＫＶ１００℃を有する２つ以上のＰＡＯのブレンド；少なくとも１つのＰＡＯが４０ｃＳｔ以上のＫＶ１００℃を有し、少なくとも１つのＰＡＯが４０ｃＳｔ未満（好ましくは２５ｃＳｔ以下、好ましくは１０ｃＳｔ以下、好ましくは８ｃＳｔ以下）のＫＶ１００℃を有する２つ以上のＰＡＯのブレンド；少なくとも１つのＰＡＯが１０ｃＳｔ以上のＫＶ１００を有し、少なくとも１つのＰＡＯが１０ｃＳｔ未満（好ましくは８ｃＳｔ以下、好ましくは６ｃＳｔ以下、好ましくは４ｃＳｔ以下）のＫＶ１００℃を有する２つ以上のＰＡＯのブレンド；少なくとも１つのＰＡＯが８ｃＳｔ以上のＫＶ１００℃を有し、少なくとも１つのＰＡＯが８ｃＳｔ未満（好ましくは６ｃＳｔ以下、好ましくは４ｃＳｔ以下）のＫＶ１００℃を有する２つ以上のＰＡＯのブレンド；及び少なくとも１つのＰＡＯが６ｃＳｔ以上のＫＶ１００℃を有し、少なくとも１つのＰＯＡが６ｃＳｔ未満（好ましくは４ｃＳｔ以下）のＰＡＯを有する２つ以上のＰＡＯのブレンドを含む。
【００５５】
好適なＰＡＯは、ＳｐｅｃｔｒａＳｙｎ（商標）及びＳｐｅｃｔｒａＳｙｎＵｌｔｒａ（商標）として、エクソンモービルケミカル（米国）より入手可能である。そのような好適なＰＡＯの例を表４にまとめた。他の有用なＰＡＯは、シベロンフィリップスケミカル（米国）のＳｙｎｆｌｕｉｄ（商標）、Ｉｎｎｏｖｅｎｅ（米国）のＤｕｒａｓｙｎ（商標）、ネストオイルのＮｅｘｂａｓｅ（商標）、及びＣｈｅｍｔｕｒａ（米国）のＳｙｎｔｏｎ（商標）を含む。ＰＡＯについて鎖タイプパラフィン構造中の炭素のパーセンテージ（Ｃｐ）は１００％に近い（通常、９８％、更には９９％より多い）。
【表４】
2010516887.tif 000005
【００５６】
高度に精製された炭化水素流体
１つ以上の態様において、非官能化可塑剤（ＮＦＰ）はＣ２０乃至Ｃ１２０パラフィンの混合物を含む、潤滑性粘度の高度に精製された炭化水素流体である。この混合物は５０重量％以上がイソパラフィン炭化水素であり、５０重量％未満がナフテン系及び／又は芳香族系構造を含む炭化水素である。好ましくは、このパラフィンの混合物はワックス異性化潤滑油ベースストック又はオイルを含む。これらは（Ａ）スラックスワックス、脱オイルワックス、ノルマルアルファオレフィンワックス、ミクロクリスタリンワックス、及びガスオイル、燃料を水素分解したボトム（重質物）、炭化水素ラフィネート、水素分解された炭化水素、潤滑オイル、ミネラルオイル、ポリアルファオレフィン、又は炭化水素の炭素数が２０以上の直鎖、又は分岐炭化水素化合物の精製ワックス等の水素異性化及び天然ワックス、並びに（Ｂ）フィッシャートロプシュワックス（少なくともワックス性炭化水素を含むフィッシャートロプシュ合成の高沸点残留物）のような、水素異性化合成ワックス、あるいは、これらの混合物を含む。
【００５７】
１つ以上の態様において、パラフィンの混合物は（炭化水素混合物の総重量に基づいて）４０重量％未満、好ましくは３０重量％未満、好ましくは２０重量％未満、好ましくは１５重量％未満、好ましくは１０重量％未満、好ましくは５重量％未満、好ましくは２重量％未満、好ましくは１重量％未満のナフテン含量、及び／又は（炭化水素混合物の総重量に基づいて）５重量％未満、好ましくは４重量％未満、好ましくは３重量％、好ましくは１重量％のノルマルパラフィン含量、及び／又は（炭化水素混合物の総重量に基づいて）１重量％未満、好ましくは０．５重量％未満の芳香族含量、９０重量％以上、好ましくは９５重量％以上、好ましくは９８重量％以上、好ましくは９９重量％以上の飽和レベル、及び／又は８０％以上、９０％以上、９５％以上、９８％以上の鎖タイプパラフィン構造中の炭素パーセンテージ（Ｃｐ）、及び／又は約１０：１より大きい、好ましくは２０：１より大きい、好ましくは５０：１より大きい、好ましくは１００：１より大きい、好ましくは５００：１より大きい、好ましくは１０００：１より大きい分岐パラフィン：ノルマルパラフィン比、及び／又は全ての側鎖の１０％未満、好ましくは５％未満、好ましくは１％未満を形成する炭化水素４以上の側鎖、及び／又は全側鎖の少なくとも５０％、好ましくは少なくとも６０％好ましくは少なくとも７０％、好ましくは少なくとも８０％、好ましくは少なくとも９０％、好ましくは少なくとも９５％、好ましくは少なくとも９８％を形成する炭素数１又は２の側鎖、及び／又は３００ｐｐｍ以下、好ましくは１００ｐｐｍ以下、好ましくは５０ｐｐｍ以下、好ましくは１０ｐｐｍ以下の窒素含量（重量ベースのｐｐｍ）、及び／又は３００乃至１８００ｇ／ｍｏｌ、好ましくは４００乃至１５００ｇ／ｍｏｌ好ましくは５００乃至１２００ｇ／ｍｏｌ、好ましくは６００乃至９００ｇ／ｍｏｌの数平均分子量、及び／又は１０ｃＳｔ以上、好ましくは２５ｃＳｔ以上、好ましくは約５０乃至４００ｃＳｔの間の４０℃における動的粘度、及び／又は２乃至５０ｃＳｔ、好ましくは３乃至３０ｃＳｔ、好ましくは５乃至２５ｃＳｔ、好ましくは６乃至２０ｃＳｔ、好ましくは６乃至２０ｃＳｔ、より好ましくは８乃至１６ｃＳｔの１００℃における動的粘度、及び／又は８０以上、好ましくは１００以上、好ましくは１２０以上、好ましくは１３０以上、好ましくは１４０以上、好ましくは１５０以上、好ましくは１６０以上、好ましくは１８０以上、の粘度指数（ＶＩ）、−５℃以下、好ましくは−１０℃以下、好ましくは−１５℃以下、好ましくは−２０℃以下、好ましくは−２５℃以下、好ましくは−３０℃以下の流動点、及び／又は２００℃以上、好ましくは２２０℃以上、好ましくは２４０℃以上、好ましくは２６０℃以上の引火点、０．８６以下、好ましくは０．８５以下、好ましくは０．８４以下の比重（１５．６℃／１５．６℃）、及び／又は１２０℃以上のアニリン点を含む。
【００５８】
１つ以上の態様において、パラフィンの混合物はＧＴＬベースストック又はオイルを含む、ＧＴＬベースストック及びオイルは通常、それ自体が水素、二酸化炭素、一酸化炭素水、メタン、エタン、エチレン、アセチレン、ペルオキシドプロパン、プロピレン、プロピン、ブチレン、及びブチン等を原料として含む、気相炭化水素含有化合物及び水素含有化合物からの、１つ以上の合成、組合せ、転換及び／又はリアレンジメントプロセスによるワックス性の合成炭化水素由来の潤滑粘度を有する流体である。好ましくは、このフィードストックは天然ガス及び／又はコール等の好適な源由来の「シンガス」（合成ガス、ＣＯ及びＨ２を必須成分とする）である。ＧＴＬベースストック及びオイルは、例えば、ヒドロイソメライズされた合成ワックス、ヒドロイソメライズフィッシャートロプシュ（Ｆ−Ｔ）ワックス（ワックス性炭化水素及び考えられる相同なオキシジェネートを含む）又はこれらの混合物を含むワックス異性体を含む。ＧＴＬベースストック及びオイルは更に、他のハイドロイソメライズされたベースストック及びベースオイルを含む。特に好適なＧＴＬベースストック又はオイルは大部分がハイドロイソメライズされたＦ−Ｔワックス及び／又はＦ−Ｔ合成プロセスにより得られた他の液体炭化水素である。
【００５９】
Ｆ−Ｔによるワックス性炭化水素を含む炭化水素の合成は、スラリー、炭化水素液体中の触媒粒子の固定床又は流動床を含むものを含む当業者に知られている任意の好適なプロセスを含む。この触媒は、例えば、好適な無機担体に担持されたＦｅ、Ｎｉ、Ｃｏ、Ｒｕ、及びＲｅ等の第８族金属に基づくアモルファス触媒、あるいは例えば、ゼオライト触媒のような結晶性触媒でよい。潤滑ベースストック又はオイル由来のワックスストックの製造方法は、水素化脱ロウ法として特徴付けられている。必要であれば、通常Ｆ−Ｔワックスには必須とされていない、水素化処理工程を水素化脱ロウの前に行う。幾つかのＦ−Ｔワックスは、オキシジェネートを取り除くことが有効であるが、水素化脱ロウする前にオキシジェネートから取り除くことが有効であるものもある。この水素化脱ロウ法は通常、水素が存在する高温高圧下で、触媒又は触媒の組合せを用いて行われる。この触媒は、例えば、好適な酸化担体物質に担持された好適な酸化担持物質、Ｃｏ，Ｍｏ．Ｗ等に基づくアモルファス触媒又はＰｂ又はＰｔ等の第ＩＩＩ族金属と共に用いられる、米国特許Ｎｏ．４，９０６，３５０に記載のようなＺＳＭ−２３及びＺＳＭ−４０等のゼオライト触媒の結晶性触媒である。このプロセスの後に、溶媒及び／又は脱ロウ工程を行い、水素異性化生成物の流動点を低くする。溶媒脱ロウはこの水素化異性体からの物理的分画工程を含む。触媒脱ロウは水素化異性体の一部分をより低い沸点の炭化水素に転換し、これはしばしは、水素の存在下の高温高圧において、固定床、流動床、又はスラリータイプのプロセス中で、Ｐｔのような、触媒金属成分と組合せて用いるゼオライト又はシリコアルミノリン酸塩等の形状選択モレキュラーシーブを含む。
【００６０】
ＧＴＬベースストック及びオイル、フィッシャートロプシュ由来炭化水素、及びワックスイソメレートハイドロイソメライズドベースストック及び／又はオイルに有用な触媒、工程、及び成分は、例えば、米国特許Ｎｏｓ．２，８１７，６９３；４，５４２，１２２；５，５４５，６７４；４，５６８，６６３；４，６２１，０７２；４，６６３，３０５；４，８９７，１７８；４，９００，４０７；４，９２１，５９４；４，９２３，５８８；４，９３７，３９９；４，９７５，１７７；５，０５９，２９９；５，１５８，６７１；５，１８２，２４８；５，２００，３８２；５，２９０，４２６；５，５１６，７４０；５，５８０，４４２；５，８８５，４３８；５，９３５，４１６；５，９３５，４１７；５，９６５，４７５；５，９７６，３５１；５，９７７，４２５；６，０２５，３０５；６，０８０，３０１；６，０９０，９８９；６，０９６，９４０；６，１０３，０９９；６，１６５，９４９；６，１９０，５３２；６，３３２，９７４；６，３７５，８３０；６，３８３，３６６；６，４７５，９６０；６，６２０，３１２及び６，６７６，８２７；欧州特許３２４５２８,５３２１１６,５３２１１８,５３７８１５,５８３８３６,６６６８９４,６６８３４２,７７６９５９；ＷＯ９７／３１６９３，９９／２０７２０，９９／４５０８５，０２／６４７１０，０２／６４７１１，０２／７０６２７，０２／７０６２９，及び０３／３３３２０；及び英国特許１，３５０，２５７；１，３９０，３５９；１，４２９，４９４；及び１，４４０，２３０に記載されている。特に好適なプロセスは欧州特許出願４６４５４６及び４６４５４７に記載のものである。フィッシャ−トロプシュワックス原料に用いるプロセスは米国特許Ｎｏ．４，５９４，１７２；４，９４３，６７２；６，０４６，９４０；６，１０３，０９９；６，３３２，９７４；６，３７５，８３０；及び６，４７５，９６０に記載されている。
【００６１】
好適なＧＴＬ誘導流体はシェブロン（Ｃｈｅｖｒｏｎ）（米国）、ココフィリップス（ＣｏｎｏｃｏＰｈｉｌｌｉｐｓ）（米国）、エクソンモービル（米国）、サロル（Ｓａｓｏｌ）（南アフリカ）、シェル（Ｓｈｅｌｌ）（英国）、スタトイル（Ｓｔａｔｏｉｌ）（ロシア）、及びシントロレウム（Ｓｙｎｔｒｏｌｅｕｍ）（米国）を含む幾つかの供給元より入手可能である。
【００６２】
ＧＴＬ誘導流体は区別することができるＧＴＬ誘導流体成分を１つ以上含んでいても良い。例えば、ＮＦＰは異なる物理的性質（例えば、動的粘度、流動点、粘度指数、及び／又はガラス転位温度）を有するＧＴＬ誘導流体のブレンドでもよい。
【００６３】
１つ以上の態様において、このＧＴＬ誘導流体又はこれらのブレンドは、少なくとも４ｃＳｔ（好ましくは少なくとも６ｃＳｔ、好ましくは少なくとも８ｃＳｔ、好ましくは少なくとも１０ｃＳｔ、好ましくは少なくとも１２ｃＳｔ）のＫＶ１００℃；少なくとも１２０（好ましくは少なくとも１３０、好ましくは少なくとも１４０、好ましくは少なくとも１５０）のＶＩ；−１０℃以下（好ましくは−１５℃以下、好ましくは−２０℃以下、好ましくは−２５℃以下）の流動点、及び０．８５以下（好ましくは０．８４以下、好ましくは０．８３以下）の比重を有する。
【００６４】
１つ以上の態様において、ＮＦＰは少なくとも１つのＧＴＬ由来流体及び１つ以上のＰＡＯのブレンドである。好ましくは、ＧＴＬ由来流体又はＧＴＬ−誘導流体のブレンドのＫＶ１００℃は、ＰＡＯ又はＰＡＯのブレンドもＬＶ１００℃の少なくとも１．２（好ましくは１．５、好ましくは２．０、好ましくは２．５、好ましくは３．０）倍である。又はＰＡＯ又はＰＡＯのブレンドのＫＶ１００℃はＧＴＬ流動流体又はＧＴＬ誘導流体のブレンドのＫＶ１００℃の少なくとも１．２（好ましくは１．５、好ましくは２．９、好ましくは２．５、好ましくは３．０）である。特に好適なものは、２５ｃＳｔ以上（好ましくは４０ｃＳｔ以上、好ましくは１００ｃＳｔ以上）のＫＶ１００℃を有するＰＡＯ、２５ｃＳｔ以下（好ましくは１５ｃＳｔ以下、好ましくは１０ｃＳｔ以下）のＫＶ１００℃を有するＧＴＬ誘導流体のブレンドである。
【００６５】
１つ以上の態様において、架橋されたエラストマー組成物は１つ以上のＥＰ及び／又はＥＰＤＭエラストマー及び１つ以上のＮＦＰを含む。少なくとも１つのＮＦＰは炭素数の範囲が約Ｃ２０乃至Ｃ１００、イソパラフィン：ｎ−パラフィンのモル比が約５０：１、パラフィン構造中の炭素のパーセンテージ（Ｃｐ）が９８％以上、流動点の範囲が約−２０℃乃至−６０℃、及び１００℃における動的粘度の範囲が約６乃至２０ｃＳｔであるパラフィンの混合物を含むＧＴＬプロセスから得られた高度に精製された炭化水素流体である。
【００６６】
本明細書において、「ナフテン系」の語は環状（単環及び／又は多環）構造の炭化水素（即ち、シクロパラフィン）、及び分岐環状飽和炭化水素を意味する。「芳香族」の語は、環状（単環及び／又は多環）不飽和炭化水素及び分岐環状不飽和炭化水素を意味する。「水素異性化された」の語は、ノルマルパラフィン及び／又はわずかに分岐したイソパラフィンが再配列されて、より分岐したパラフィン（「異性化脱ロウ」としても知られている）に転換される工程を意味する。「ワックス」は融点が０℃以上で、室温付近の温度で固形として存在し、その大部分はノルマルパラフィンであるパラフィン系分子を主に含む炭化水素物質である。「スラックワックス」の語は溶媒脱ワックス等により石油系オイルから回収され、更に水素化してヘテロ原子を除去したワックスである。
グループＩＩＩミネラルオイル
【００６７】
１つ以上の態様において、ＮＦＰはグループＩＩＩミネラルオイル（即ち、１２０以上のＶＩを有するミネラルオイル）を含む。好ましくは、このグループＩＩＩミネラルオイルは９０％以上（好ましく９２％、好ましくは９４％、好ましくは９５％、好ましくは９８％）の飽和レベル及び０．０３％未満（好ましくは０．００１％乃至０．０１％の間の）硫黄含量を有する
【００６８】
このグループＩＩＩミネラルオイルは１以上の区別可能なグループＩＩＩミネラルオイル成分を含んでいてもよい。例えば、このＮＦＰは異なる物理的性質（例えば、動的粘度、流動点、粘度指数、及び／又はガラス転位温度）を有する１つ以上のグループＩＩＩミネラルオイルのブレンドでもよい。
【００６９】
１つ以上の態様において、このグループＩＩＩミネラルオイル又はグループＩＩミネラルオイルのブレンドは１３０以上のＶＩ，３乃至５０ｃＳｔ（好ましくは４乃至４０ｃＳｔ、好ましくは６乃至３０ｃＳｔ、好ましくは８乃至２０ｃＳｔ）のＫＶ１００℃、及び３００乃至５，０００ｇ／ｍｏｌ（好ましくは４００乃至２，０００ｇ／ｍｏｌ、好ましくは５００乃至１，０００ｇ／ｍｏｌ）の数平均分子量を有する。好ましくは、このグループＩＩＩミネラルオイル又はグループＩＩＩミネラルオイルのブレンドは−１０℃以下の流動点、２００℃以上の引火点、及び０．８６以下の比重（１５．６℃）を有する。
【００７０】
１つ以上の態様において、このグループＩＩＩミネラルオイル又はグループＩＩＩミネラルオイルのブレンドは１２５以上（好ましくは１３０以上）のＶＩ、少なくとも４ｃＳｔ（好ましくは少なくとも６ｃＳｔ、好ましくは少なくとも８ｃＳｔ、好ましくは少なくとも１０ｃＳｔ、好ましくは少なくとも１２ｃＳｔ）のＫＶ１００℃、−１０℃以下（好ましくは−１５℃以下）の流動点、並びに０．８５以下（好ましくは０．８４以下）の比重を有する。
【００７１】
好ましくは、このグループＩＩＩミネラルオイルはグループＩＩＩベースストックである。好ましいグループＩＩＩベースストックは数多くの供給源から入手可能であり、表５に記載のものを含む。そのような液体の鎖タイプパラフィン構造（Ｃｐ）における炭素のパーゼンテージは８０％より大きい。
【表５】
2010516887.tif 000006
【００７２】
１つ以上の態様において、ＮＦＰは少なくとも１つのグループＩＩＩミネラルオイル及び１つ以上のＰＡＯのブレンドである。好ましくは、グループＩＩＩミネラルオイル又はグループＩＩＩミネラルオイルのブレンドのＫＶ１００℃はＰＡＯ及びＰＡＯのブレンドのＫＶ１００℃の少なくとも１．２（好ましくは１．５、好ましくは２．０、好ましくは２．５、好ましくは２．５、好ましくは３．０）倍である。あるいは、ＰＡＯ又はＰＡＯのブレンドのＫＶ１００℃はグループＩＩＩミネラルオイル又はグループＩＩＩミネラルオイルのブレンドのＫＶ１００℃の少なくとも１．２（好ましくは１．５、好ましくは２．０、好ましくは２．５、好ましくは２．５、好ましくは３．０）倍である。特に好ましいものは、１０ｃＳｔ以上（好ましくは２０ｃＳｔ以上、好ましくは４０ｃＳｔ以上、）のＫＶ１００℃を有するＰＡＯ及び１０ｃＳｔ未満（好ましくは８ｃＳｔ以下、好ましくは６ｃＳｔ以下）のＫＶ１００℃を有するグループＩＩＩミネラルオイルのブレンドである。
有用なＮＦＰの一般的な性質
【００７３】
１つ以上の態様において、このＮＦＰは３ｃＳｔ以上、好ましくは４ｃＳｔ以上、好ましくは５ｃＳｔ以上、好ましくは６乃至５，０００ｃＳｔ、好ましくは８乃至３，０００ｃＳｔ、好ましくは１０乃至１，０００ｃＳｔ、好ましくは１２乃至５００ｃＳｔ、好ましくは３５乃至３００ｃＳｔ、好ましくは４０乃至２００ｃＳｔ、好ましくは５０乃至１５０ｃＳｔ、好ましくは６０乃至１００ｃＳｔのＫＶ１００℃を有する。本明細書に開示する任意のＶＫ１００℃の下限値と任意のＫＶ１００℃の上限値の組合せでもよい。
【００７４】
１つ以上の態様において、ＮＦＰは−１０℃以下、好ましくは−１５℃以下、好ましくは−２０℃以下、好ましくは−３０℃以下、好ましくは−４０℃以下、好ましくは−４５℃以下、好ましくは−５０℃以下、好ましくは−１２０℃より高い、好ましくは−１００℃より高い、好ましくは−８０℃より高い、流動点を有する。所望の範囲は前述の任意の下限値と任意の上限値の任意の組合せでよい。１つ以上の態様において、ＮＦＰは−３０℃未満の流動点を有し、４０℃における動的粘度は０．５乃至２００ｃＳｔである。
【００７５】
１つ以上の態様において、ＮＦＰは−４０℃以下（好ましくは−５０℃以下、好ましくは−６０℃以下、好ましくは−７０℃以下、好ましくは−８０℃以下、好ましくは−１２０℃より高い、好ましくは−９０℃より高い）ガラス転位温度（Ｔｇ）を有する。好ましい範囲は、前述の任意のＴｇの下限値と任意のＴｇの上限値の任意の組合せでもよい。
【００７６】
１つ以上の態様において、ＮＦＰは９０以上、好ましくは１００以上、好ましくは１１０以上、好ましくは１１５以上、好ましくは１２０以上、好ましくは１３０以上、好ましくは１３５以上、好ましくは３５０未満、好ましくは３００未満、好ましくは２５０未満の粘度指数（ＶＩ）を有する。好ましい範囲は前述の任意のＶＩの下限値と任意のＶＩの上限値の任意の組合せでよい。
【００７７】
１つ以上の態様において、ＮＦＰは２００℃以上、好ましくは２１０℃以上、好ましくは２２０℃以上、好ましくは２３０℃以上、好ましくは３５０℃未満、好ましくは３００℃未満の引火点を有する。好ましくは２５０未満の粘度指数（ＶＩ）を有する。好ましい範囲は前述の任意の引火点の下限値の任意の引火点の上限値と任意の組合せでよい。
【００７８】
１つ以上の態様において、ＮＦＰは０．８６以下、好ましくは０．８５５以下、好ましくは０．８５以下、好ましくは０．８４以下、好ましくは０．７８以下、好ましくは０．７９以下、好ましくは０．８８以下、好ましくは０．８１以上、好ましくは０．８２以上の比重を有する。好ましい範囲は前述の任意の比重の下限値の任意の比重の上限値と任意の組合せでよい。
【００７９】
１つ以上の態様において、ＮＦＰは２５０ｇ／ｍｏｌ以上、好ましくは３００ｇ／ｍｏｌ以上、好ましくは４００ｇ／ｍｏｌ以上、好ましくは５００ｇ／ｍｏｌ以上、好ましくは２０ｋｇ／ｍｏｌ以下、好ましくは１０ｋｇ／ｍｏｌ以下、好ましくは５ｋｇ／ｍｏｌ以下、好ましくは３ｋｇ／ｍｏｌ以下、好ましくは２ｋｇ／ｍｏｌ以下、好ましくは１ｋｇ／ｍｏｌ以下の数平均分子量（Ｍｎ）を有する。好ましい範囲は前述の任意のＭｎの下限値と任意のＭｎの上限値の任意の組合せでよい。
【００８０】
１つ以上の態様において、ＮＦＰは、通常「ウォーターホワイト」、「プライムホワイト」「スタンダードホワイト」又は「ブライト及びクリア」と定義されるような低い程度の色を有し、好ましくはＡＰＨＡカラーの色が１００以下、好ましくは８０以下、好ましくは６０以下、好ましくは４０以下、好ましくは２０以下である。
【００８１】
ＮＦＰのいずれかは本明細書で開示する任意の態様により、又は本明細書で開示される任意の態様の組合せにより説明することができる。例えば、ＮＦＰはＣ２５乃至Ｃ１５００パラフィンを含み、２００℃以上の引火点、−１０℃以下の流動点、１２０以上のＶＩを有する。代替的に、ＮＦＰはＣ２５乃至Ｃ１５００パラフィンを有し、２００℃以上の引火点及び−２０℃以下の流動点を有する。あるいは、ＮＦＰはＣ２５乃至Ｃ１５００パラフィンを含み、２００℃以上の引火点と３５ｃＳｔ以上のＫＶ１００℃を有する。
【００８２】
１つ以上の態様において、ＮＦＰは３乃至３０００ｃＳｔ（好ましくは６乃至３００ｃＳｔ、好ましくは８乃至１００ｃＳｔ）のＫＶ１００℃及び３００乃至１０，０００ｇ／ｍｏｌ（好ましくは５００乃至５，０００ｇ／ｍｏｌ、より好ましくは６００乃至３，０００ｇ／ｍｏｌ）のＭｎを有する。
【００８３】
１つ以上の態様において、ＮＦＰは３ｃＳｔ以上（好ましくは５ｃＳｔ以上、好ましくは６ｃＳｔ以上、好ましくは８ｃＳｔ以上、好ましくは１０ｃＳｔ）のＫＶ１００℃、０．８６以下（好ましくは０．８５５以下、好ましくは０．８５以下）の比重（１５．６℃）、及び２００℃以上（好ましくは２２０℃以上、好ましくは２４０℃以上）の引火点を有する。
【００８４】
１つ以上の態様において、ＮＦＰは４ｃＳｔ以上（好ましくは５ｃＳｔ以上、好ましくは６ｃＳｔ以上、好ましくは８ｃＳｔ以上、好ましくは１０ｃＳｔ以上）のＫＶ１００℃、−１０℃以下（好ましくは−１５℃以下、好ましくは−２０℃以下、好ましくは−２５℃以下）の流動点、１００以上（好ましくは１２０以上、好ましくは１３５以上）のＶＩ、０．８６（好ましくは０．８５５以下、好ましくは０．８５以下）の比重（１５．６℃）及び２００℃以上（好ましくは２２０℃以上、好ましくは２４０℃以上）の引火点を有する。
【００８５】
１つ以上の態様において、ＮＦＰは３ｃＳｔ以上（好ましくは６ｃＳｔ以上、より好ましくは８ｃＳｔ以上）のＫＶ１００℃を有し、以下の性質の１つ以上を有する：（ｂ１）−１０℃以下（好ましくは−２０℃以下、好ましくは−３０℃以下、好ましくは−４０℃以下）の流動点；及び／又は（ｂ２）１２０以上（好ましくは１３０以上）のＶＩ；及び／又は（ｂ３）１００以下（好ましくは８０以下、好ましくは６０以下、好ましくは４０以下、好ましくは２０以下、好ましくは１５以下）のＡＰＨＡカラー；及び／又は（ｂ４）２００℃以上（好ましくは２２０℃以上、好ましくは２４０℃以上）の引火点；及び／又は（ｂ５）０．８６未満の比重（１５．６℃）。
【００８６】
１つ以上の態様において、ＮＦＰは３５ｃＳｔ以上（好ましくは４０ｃＳｔ、好ましくは５０ｃＳｔ以上、好ましくは６０ｃＳｔ以上）のＫＶ１００℃及び０．８７以下（好ましくは０．８６５以下、好ましくは０．８６以下、好ましくは０．８５５以下）の比重（１５．６℃）、及び２００℃以上（好ましくは２３０℃以上）の引火点を有する。
【００８７】
１つ以上の態様において、ＮＦＰは３５ｃＳｔ以上（好ましくは４０ｃＳｔ以上）、０．８６以下（好ましくは０．８５５以下）の比重（１５．６℃）、２００℃以上（好ましくは２２０℃以上、好ましくは２４０℃以下）の引火点、−１０℃以下（好ましくは−１５℃以下、好ましくは−２０℃以下、好ましくは−２５℃以下）の流動点を有する。
【００８８】
１つ以上の態様において、ＮＦＰは２００℃以上（好ましくは２１０℃以上、好ましくは２２０℃以上、好ましくは２３０℃以上）の引火点及び−１０℃以下（好ましくは−２０℃以下、好ましくは−２５℃以下、好ましくは−３０℃以下、好ましくは−３５℃以下、好ましくは−４５℃以下、好ましくは−５０℃以下）の流動点を有する。
【００８９】
１つ以上の態様において、ＮＦＰは２００℃以上（好ましくは２１０℃以上、好ましくは２２０℃以上）の引火点、−１０℃以下（好ましくは−２０℃以下、好ましくは−３０℃以下）の流動点、及び６ｃＳｔ以上（好ましくは８ｃＳｔ以上、好ましくは１０ｃＳｔ以上、好ましくは１５ｃＳｔ以上）のＫＶ１００℃を有する。
【００９０】
１つ以上の態様において、ＮＦＰは（ａ）２００℃以上の引火点、（ｂ）０．８６以下の比重と、１つ以上の以下の性質を有する：（ｃ１）−１０℃以下の流動点と１２０℃以上の粘度指数；及び／又は（ｃ２）−２０℃以下の流動点、及び／又は（ｃ３）３５ｃＳｔ以上のＫＶ１００℃。
【００９１】
１つ以上の態様において、ＮＦＰは０．８５以下の比重（１５．６℃）、３ｃＳｔ以上（好ましくは４ｃＳｔ以上、好ましくは５ｃＳｔ以上、好ましくは８ｃＳｔ以上、好ましくは１０ｃＳｔ以上、好ましくは１５ｃＳｔ以上、好ましくは２０ｃＳｔ以上）のＫＶ１００℃、及び／又は少なくとも２８０ｇ／ｍｏｌのＭｎを有する。
【００９２】
１つ以上の態様において、ＮＦＰは０．８６以下（好ましくは０．８５５以下、好ましくは０．８５以下）の比重（１５．６℃）、５ｃＳｔ以上（好ましくは６ｃＳｔ以上、好ましくは８ｃＳｔ以上、好ましくは１０ｃＳｔ以上、好ましくは１２ｃＳｔ以上、好ましくは１５ｃＳｔ以上）のＫＶ１００℃、及び少なくとも２４０ｇ／ｍｏｌのＭｎを有する。
【００９３】
１つ以上の態様において、ＮＦＰは０．８７以下（好ましくは０．８２乃至０．８７の間の）の比重（１５．６℃）、１０ｃＳｔ以上（好ましくは１２ｃＳｔ以上、好ましくは１５ｃＳｔ以上、好ましくは２０ｃＳｔ以上、好ましくは３０ｃＳｔ以上、好ましくは４０ｃＳｔ以上）のＫＶ１００℃、及び／又は少なくとも７００ｇ／ｍｏｌのＭｎを有する。
【００９４】
１つ以上の態様において、ＮＦＰは０．８８以上（好ましくは０．８７以下）の比重（１５．６℃）、１５ｃＳｔ以上（好ましくは２０ｃＳｔ以上、好ましくは２５ｃＳｔ以上、好ましくは３０ｃＳｔ以上、好ましくは４０ｃＳｔ以上）のＫＶ１００℃及び／又は少なくとも８４０ｇ／ｍｏｌのＭｎを有する。
【００９５】
１つ以上の態様において、ＮＦＰは（ａ）０．８６以下（好ましくは０．８５５以下、好ましくは０．８５以下）の比重（１５．６℃）及び１つ以上の以下の性質を有する；（ｂ１）１２０以上（好ましくは１３５以上、好ましくは１４０以上）のＶＩ；及び／又は（ｂ２）２００℃以上（好ましくは２２０℃以上、好ましくは２４０℃以上）の引火点。
【００９６】
１つ以上の態様において、ＮＦＰは（ａ）−１０℃以下（好ましくは−１５℃以下、好ましくは−２０℃以下、好ましくは−２５℃以下）の流動点、及び１つ以上の以下の性質を有する；（ｂ１）１２０以上（好ましくは１３５以上、好ましくは１４０以上）のＶＩ、及び／又は（ｂ２）２００℃以上（好ましくは２２０℃以上、好ましくは２４０℃以上）の引火点。
【００９７】
１つ以上の態様において、ＮＦＰは（ａ）−２０℃以下（好ましくは−３５℃以下、好ましくは−３０℃以下、好ましくは−４０℃以下）の流動点及び１つ以上の以下の性質を有する（ｂ１）２００℃以上（好ましくは２２０℃以上（好ましくは１３５℃以上、好ましくは１４０℃以上）の引火点；及び／又は（ｂ２）１２０以上（好ましくは１３５以上、好ましくは１４０以上）のＶＩ；及び／又は（ｂ３）４ｃＳｔ以上（好ましくは６ｃＳｔ以上、好ましくは８ｃＳｔ以上、好ましくは１０ｃＳｔ以上）のＫＶ１００℃、及び／又は（ｂ４）０．８６以下（コード０．８５５以下、好ましくは０．８５以下）の比重（１５．６℃）。
【００９８】
１つ以上の態様において、ＮＦＰは−２５℃以下の流動点、２０乃至５０００ｃＳｔの４０℃における動的粘度、及び４００ｇ／ｍｏｌより大きいＭｎを有する。
【００９９】
１つ以上の態様において、ＮＦＰは−４０℃以下（好ましくは−５０℃以下）の流動点、０．８４以下（好ましくは０．８３以下）の比重を有する。
【０１００】
１つ以上の態様において、ＮＦＰ中の鎖タイプパラフィン中の炭素のパーゼンテージ（Ｃｐ）は少なくとも８０％（好ましくは少なくとも８５％、好ましくは少なくとも９０％、更に好ましくは少なくとも９５％、さらに好ましくは９８％、最も好ましくは少なくとも９９％）である。
【０１０１】
１つ以上の態様において、組成物は、０．２５ｍｍ厚のシートに成形して、７０℃のオーブンで３００時間乾燥処理した後に、ＮＦＰのパーセンテージを測定したときに、重量の減少分が３％未満（好ましくは２％未満、好ましくは１％未満）であることにより特徴付けられる。本明細書における重量損失は、可塑化されていない組成物を同じ試験条件下で処理したのちに、比較したときの重量損失分を意味する。
【０１０２】
１つ以上の態様において、ＮＦＰは、エラストマーとブレンドして可塑化組成物を形成したときに、可塑化していない組成物（ＤＭＴＡトレースは温度に対するｔａｎデルタのプロットである）と比較して可塑の動的機械熱解析（ＤＭＴＡ）におけるｔａｎデルタピークの数において変化のないことが特徴である。
成分濃度
【０１０３】
１つ以上の態様において、組成物の重量に基づいて１０重量％（好ましくは１５重量％、好ましくは２０重量％、好ましくは３０重量％）乃至９０重量％（好ましくは８０重量％、好ましくは７０重量％、好ましくは６０重量％）のゴム成分を含む。好ましい範囲は前述の任意の下限重量％及び任意の上限重量％の任意の組合せにより構成される。１つ以上の態様において、組成物は、組成物の総重量に基づいて、少なくとものＥＰ又はＥＰＤＭエラストマーを２０乃至９０重量％（好ましくは３０乃至７５重量％、好ましくは４０乃至６０重量％）の量で含む。
【０１０４】
１つ以上の態様において、ＮＦＰは組成物の総重量に基づいて、１０重量％（好ましくは１５重量％、より好ましくは２０重量％、更に好ましくは２５重量％）乃至８０重量％（好ましくは７０重量％、より好ましくは６０重量％、更に好ましくは５０重量％、更に好ましくは４０重量％）の量で存在する。好ましい範囲は前述の任意の下限重量％及び任意の上限重量％の任意の組合せであることができる。１つ以上の態様において、この組成物は、組成物の重量に基づいて、少なくとも１つのＮＦＰを約１乃至６０重量％（好ましくは５乃至５０重量％、好ましくは１０乃至３０重量％）の量で含むことができる。１つ以上の態様において、ゴム成分１００重量部当り、５０乃至３００重量部（好ましくは６０乃至２５０重量部、好ましくは７０乃至２００重量部、好ましくは８０乃至１５０重量部）のＮＦＰが含まれる。
【０１０５】
１つ以上の態様において、組成物は１２０未満のＶＩを有する非ミネラルオイル（即ち、パラフィン系、ナフテン系、及び／又は芳香族系ミネラルオイル）を必ず含む。そしてこのことは、ミネラルオイルがプロセス助剤又はオイルとして意図して添加されていないことを意味する。すなわち、１つ以上の態様において、組成物は組成物中に存在する全てのミネラルオイル及びＮＦＰの総重量に基づいて、１０重量％未満（好ましくは５重量％未満、好ましくは１２重量％未満、好ましくは１重量％未満）のミネラルオイルを含む。
【０１０６】
１つ以上の態様において、組成物は、組成物の総重量に基づいて、１０重量％未満、好ましくは７重量％未満、好ましくは５重量％未満、好ましくは４重量％未満、好ましくは３重量％未満、好ましくは２重量％未満、好ましくは１重量％未満を含む。熱可塑性ポリマーは４０℃以上の融点を有するポリマーであると定義される。即ち、１つ以上の態様において、組成物は１０重量％未満（好ましくは５重量％未満、好ましくは４重量％未満、好ましくは３重量％未満、好ましくは２重量％未満、好ましくは１重量％未満）の４０℃以上の融点を有するポリプロピレンポリマーを含む。好適な態様において、組成物は１０重量％未満（好ましくは５重量％未満、好ましくは４重量％未満、好ましくは３重量％未満、好ましくは２重量％未満、好ましくは１重量％未満）の３０℃以上、好ましくは２５℃以上の融点を有する熱可塑性ポリマー（プロピレンポリマー等の）を含む。ポリプロピレンポリマーは少なくとも５０モル％ポリプロピレンを有するポリマーである。
硬化システム
【０１０７】
ゴム成分を硬化又は架橋することができる任意の硬化剤を用いることができる。典型的な硬化剤の例としては、過酸化物及び他のフリーラジカルを生成する硬化剤、硫黄及び硫黄含有硬化剤、フェノール系硬化剤、ヒドロシラン及びアルコキシシラン硬化剤、シリコン含有硬化剤、及びこれらのブレンドがあるが、これらに限定されない。エラストマーのためのそのような硬化又は加硫システムは当業者に知られている。
【０１０８】
１つ以上の態様において、硬化剤は１つ以上の過酸化化合物、好ましくは１つ以上の有機過酸化物である。過酸化架橋はポリマー主鎖中の不飽和部分が存在しなくても可能であるが、この不飽和部分の存在により促進させることができる。有用な有機過酸化物の例としては、ジアリールペルオキシド、ケトンペルオキシド、ペルオキシカルボネート、ペルオキシエステル、ジアルキルペルオキシド、ヒドロペルオキシド、ベンゾイルペルオキシド、ラウロイルペルオキシド、ジ−ｔ−ブチルペルオキシド、ジクミルペルオキシド、ｔ−ブチルクミルペルオキシド、ｔ−ブチルオエルオクトエート、ｐ−ジ−（ｔ−ブチルペルオキシ）ジイソプロピルベンゼン、２，５−ジメチル−２，５−ジ（ｔ−ブチルペルオキシ）ヘキサン、１，１−ジ（１−ブチルペルオキシ）３，３，５−トリメチルシクロヘキサン、２，５−ジメチル２，５−ジ（ｔ−ブチルペルオキシ）ヘキサン−３、ｔ−ブチル−ペルオキシ（ｃｉｓ−３−カルボキシ）プロペノエート、１，１−ジ（ｔ−アミルペルオキシ）シクロヘキサン、ｔ−アミル−（２−エチルヘキシル）ペルオキシカルボネート、ｔ−ブチルペルオキシ−３，５，５−トリメチルヘキサノエート、ｔ−ブチルペルオキシベンゾエート、及びこれらの混合物があるが、これらに限定されない。２００℃未満（好ましくは１８５℃未満、好ましくは１７０℃未満）で１分の半減期間を有する過酸化物が好ましい。異なる活性温度を有する過酸化物のブレンドも硬化プロセスをより正確にコントロールするために用いることができる。１つ以上の態様において、組成物はゴム成分１００重量部に当り０．５乃至２０重量部（好ましくは１乃至１８重量部、好ましくは１．５乃至１６重量部、好ましくは２乃至１４重量部）含む。過酸化物は、アルケマ（Ａｒｋｅｍａ）（フランス）のＬｕｐｅｒｏｘ（商標）、アクゾノベル（ＡｋｚｏＮｏｂｅｌ）（オランダ）のＴｒｉｇｏｎｏｘ（商標）及びＰｅｒｋａｄｏｘ（商標）、並びにアールティーバンダービルト（Ｒ．Ｔ．Ｖａｎｄｅｒｂｉｌｔ）（米国）の Ｖａｒｏｘ（商標）を含む各種供給元から、液体製品又は無機担体に濃縮されたものとして、入手可能である。過酸化硬化剤は好ましくは優れた高温性能を必要とされる製品に適している。
【０１０９】
１つ以上の態様において、硬化剤は必ず硫黄又はジチオモルフォリン等の硫黄含有化合物（硫黄ドナー）を含む。通常、硫黄硬化システムは１つ以上の促進剤及び／又は共助剤を含む。硫黄硬化剤は低温において優れた性能を必要とされる製品に適している。
【０１１０】
フェノール硬化剤は熱硬化性樹脂であり、しばしばフェノール樹脂といわれる。代表的なフェノール樹脂は米国特許Ｎｏｓ．２，９７２，６００、３，２８７，４４０、及び６，４３３，０９０に記載されている。これらはアルカリ媒体中でアルデヒドを用いた置換フェノール又は未置換フェノールの濃縮により、又は二官能性フェノールジアルコールの濃縮により生成されたレゾール樹脂を含む。フェノール樹脂はハロゲンドナー及び／又はハロゲンハライドスカベンジャー（例えば、ＺｎＯ）等の触媒システムと一緒に用いることが好ましい。
【０１１１】
シリコン含有硬化剤は、通常、メチルハイドロゲンポリシロキサン、メチルハイドロゲンジメチルシリルロキサンコポリマー、アルキルメチルポリシロキサン、ビス（ジメチルシリル）アルカン、及びビス（ジメチルシリル）ベンゼン等のシリコンハイドライド化合物である。これらの化合物は通常ヒドロシリル化触媒と一緒に用いられる。
【０１１２】
架橋は、とくに過酸化硬化製品の場合、有機又は金属アクリレート及びメタクリレート等（例えば、ジメチルアクリレート、トリアリルアクリレート、シアヌレート、ジンクジアクリレート、又はジンクジメチルアクリレート）、の「共助剤」の使用により高めることもできる。
他のエラストマー
【０１１３】
１つ以上の態様において、組成物は天然ゴム、ポリイソプレン、ポリイソブチレン、ポリブタジエン、ブチル、クロロブチル、ブロモブチル、ニトリル、エチレンビニルアセテート、塩素処置されたポリエチレン、及びクロロプレン等の１つ以上の他のエラストマーを含んでいても良い。
充填剤及び添加剤
【０１１４】
１つ以上の態様において、組成物は、抗酸化剤、ＵＶ安定剤、粘着促進剤、ブロック剤、ブロック剤、顔料／着色長／染料、カラーマスターバッチ、加工助剤（脂肪酸、エステル、及びパラフィンワックスを含む）、潤滑剤、中和剤、金属失活剤、表面活性剤、核剤、ワックス、濃厚剤（脂肪又は脂環式炭化水素樹脂を含む）、ステアリン酸カルシウム、スリップ剤、デシカント（ｄｅｓｓｉｃａｎｔ）、及び難燃剤（アルミニウムヒドロキサイド、及びアンチモニートリオキシドを含む）等のそれ自体当業者に知られている典型的な添加剤を含んでいてもよい。好適な抗酸化剤はキノリン（例えば、トリメチルヒドロキシキノリン）、イミダゾール（例えば、ジンクメルカプトトルイルイミダゾール）、及びフェニルアミン等のエラストマー工業界において通常使用されてうるもの；及び有機リン酸塩、ヒンダードアミン（ヒンダードアミンライトスタビライザーを含む）、フェノール、及びラクトース等の従来の抗酸化剤を含む。好適な有機リン酸塩の例としては、トリス（２，４−ジ−ｔｅｒｔ−ブチルフェノール）フォスフェート（ＩＲＧＡＦＯＳ１６８）、及びジ（２，４−ジ−ｔｅｒｔ−ブチルフェニル）ペンタエリスリトールジフォスフェート（ＵＬＴＲＡＮＯＸ６２６）である。ヒンダードアミンの例は、ポリ［２−Ｎ，Ｎ’−ジ（２，２，６，６−テトラメチル−１，４−ピペリジニル）−ヒンダードアミン−４−（１−アミノ−１，１，３，３−テトラメチルブタン）ｓｙｍ−トリアゾール］（ＣＨＩＭＡＳＯＲＢ９４４）及びビス（１，２，２，６，６−ペンタメチル−４−ピペリジイル）セバクテート（ＴＩＮＵＶＩＮ７７０）を含む。フェノール抗酸化剤の例は、２位及び６位の炭素原子がアルキル基で置換されている２，６−ジ−ｔ−ブチルフェノールフェノール、ペンタエリスリチルテトラキス（３，５−ジ−ｔ−ブチル−４−ヒドロキシフェニル）プロピオネート（ＩＲＧＡＮＯＸ１０１０）及び１，３，５−トリ（３，５−ジ−ｔｅｒｔ−ブチル−４−ヒドロキシメンジルーイソシアヌレート（ＩＲＧＡＮＯＸ３１１４）を含む。用いる抗酸化剤の量はゴム成分１００部当り０．００１乃至１０部（重量）である。接着促進剤の例としては、極性酸、ポリアミノアミド、ウレタン、カップリング剤（シラン又はチタネートエステル等の）、反応性アクリレートモノマー、金属酸塩、酸化ポリフェノール、酸化ポリオレフィン、酸修飾したポリオレフィン、及び無水修飾ポリオレフィンを含む。
【０１１５】
１つ以上の態様において、組成物は１つ以上の充填剤を含む。好適な充填剤は、カルボン酸カルシウム又は二酸化チタン等の非強化充填剤のほかに、組成物の機械的又は磨耗に対する性質を改善することができる、カーボンブラック、タルク、カーボンファーバー、又はシリカ等の強化用充填剤を含む。他の好適な充填剤は無機粒子充填剤、電導性充填剤、マグネシウムカルボネート、マグネシウムオキサイド、バリウムフルフェート、シリコンジオキサイド、グラファイト、マイカ、砂、ガラスビース又はファイバー、クレイ、ミネラルの凝集体、石灰石、及び酸化亜鉛を含む。無機充填剤は直径１ｍｍ未満の粒子、１ｃｍ未満のロッド／繊維、及び表面面積が０．２ｃｍ２未満の粒子を含む。用いる無機充填剤の量は３００ｐｈｒを超えていてもよく、好ましくは無機充填剤はゴム成分１００ｐｈｒ（重量）に対して、３００ｐｈｒ未満（好ましくは２００ｐｈｒ未満、好ましくは１００ｐｈｒ未満）である。このゴム成分は、請求項で定義されているゴム成分のみをいい、請求項で定義されているゴム成分の範囲ではない、追加的なゴム成分を添加する場合は含むものではない。幾つかの態様において、この組成物は無機充填剤を含まない。充填剤はモントモリロナイト、ノントロナイト、ベイデライト、フォルコンスコイト、ラポナイト、ヘクトタイト、サポナイト、サウコナイト、マガタイト、ケニヤライト、レクトライト、タロソバイト、レディカイト等の有機クレイ、及びこれらの官能化誘導体でもよい。充填剤は組成物の総重量に基づいて、好ましくは１乃至８０重量％（好ましくは５乃至６０重量％、好ましくは１０乃至４０重量％）の間で存在する。１つ以上の態様において、組成物は充填剤を含まない。
【０１１６】
１つ以上の態様において、充填剤／添加剤の特定のクラス及び充填剤／添加剤の好適な量を説明したが、より一般的には（本明細書において特に言及しないが）組成物は１つ以上の充填剤／添加剤を含み、これらを組成物の重量に基づいて、好ましくは８０重量％未満、又は７０重量％未満、又は６０重量％未満、又は５０重量％未満、又は４０重量％未満、又は３０重量％未満、又は２０重量％未満、又は１０重量％未満、又の態様においては５重量％未満、又は２重量％未満、又は１重量％未満含む。「充填剤／添加剤を含む組成物」の特徴は厳密ではないが、１つ以上の充填剤及び／又は添加剤が、下限値として１００ｐｐｍ、５００ｐｐｍ、１０００ｐｐｍ、又は同程度の量で添加されている組成物を意味する。幾つかのケースにおいて、充填剤／添加剤を含まないほうが好ましく、他のケースにおいて、好適な態様が特定の充填剤／添加剤を含まない場合もある。例えば、カルボネート、無機充填剤等を含まない場合が好ましい態様がある性質上、回避不可能な充填剤／添加剤は、充填剤／添加剤を意図的に添加していない場合においてももちろん存在するが、幾つかの態様において、これは可能な限り充填剤／添加剤を避けるために成分を更に純化することもできる。当業者は、本明細書を参照することにより、日常の実験によりこれらの任意の成分の性質及び量を決定することができる。
組成物の性質
【０１１７】
１つ以上の態様において、未硬化組成物は１０乃至１００（好ましくは２０乃至８０）の１２５℃におけるムーニー粘度ＭＬ（１＋４）、０．５乃至２０Ｍｐａ（好ましくは１乃至１５ＭＰａ）の引張試験における１０％歪での応力を測定して得られる生強度、及び３００％以上（好ましくは４００％以上、好ましくは５００％以上）の破断点引張応力を有する。
【０１１８】
１つ以上の態様において、硬化された組成物は還流キシレンに２４時間曝した後に、任意の添加剤、充填剤、及び／又はＮＦＰに基づいて計算される、不溶ゴム成分が少なくとも２重量％（好ましくは少なくとも５重量％、好ましくは少なくとも１０重量％、好ましくは少なくとも２０重量％、好ましくは少なくとも３５重量％、好ましくは少なくとも４５重量％、好ましくは少なくとも６５重量％、好ましくは少なくとも７５重量％、好ましくは少なくとも８５重量％）であるような硬化の程度を有していてもよい。
成分のブレンド
【０１１９】
１つ以上の態様において、成分はエラストマー工業界で用いられている従来のブレンド装置及び方法を用いて、十分に混合して、結合される。好適な装置は、バッチミキサー、内部ミキサー（バンバリーミキサー等の）、ロールミル、ニーダー、エクストルーダー（重合プロセスの直後又は間に工程を挟んだ後に用いられるコンパウンディングエクストルーダー及び再度アームエクストルーダの組合せを含む）、スタティックミキサー、インピグメントミキサー、及びこれらの混合物を含む。この成分はタンブルブレンダー等の中で、まず「乾燥ブレンド」され、次いで、ブレンド装置の中で溶融ブレンドされるか、あるいは、成分のそれぞれを直接ブレンド装置に添加して結合させることができる。１つ以上の成分の添加は担体中の成分の濃度が最終組成物中の成分の濃度よりも高い、マスターバッチを含む。ブレンドされた組成物はシート、顆粒、フレーク、ボール、ペレット等に成形される。ブレンド方法自体は当業者の知識の範囲内である。
【０１２０】
好適な形状の組成物はその後最終工程に用いられる。例えば、シート、チューブ、形状物、又は他の製品に押出成形される。成形された製品は、温度を高くして、硬化させるのに十分な時間で、エラストマー組成物を硬化する。硬化システムは、最終製品に成形される前のエラストマー組成物に混合される。
最終用途
【０１２１】
エラストマー組成物は、押出成形、カレンダリング、及びモールディング（例えば、射出又は圧縮モールディング）等の標準的なエラストマー処理技術を用いて作られる成形製品及び部品の製造に有用である。そのような製品はシール（新築資材又は製品）、屋根材、管類、ホース、ストリップ（ｓｔｒｉｐ）、結合部品、断路材、ワイヤー、及びケーブルジャケット、医療器具（シリンジ部品、カテーテルを含む）、包装材、トレイ、玩具、運動用具、家具、キッチン用品、ハンドル、ベルト（パワートランスミッションベルト及びコンベアベルトを含む）、電気製品の部品を含む。ウェザーシール（ｗｅａｔｈｅｒｓｅａｌｓ）、ノイズ及び／又は振動遮断シール及びマウント、ディスク、振動板、カップ、ジョイント、管類、ホース、ガスケット、Ｏ−リング、（シンクロナス、アシンクロナス、蛇行性及びＶベルトを含む）ベルト、ワイパーベルト、泥除け、スキン、マット、ブーツ、送風機、及びトリムを含む車、トラック、飛行機、及びボート等の輸送手段にも有用である。
【０１２２】
１つ以上の態様において、エラストマー組成物は少なくとも部分的に粘着性を有し、又は少なくとも部分的に第二成分又は媒体に付着させて複合的な構造を形成する。第二成分は前述の１つ以上の態様の他のエラストマー組成物、可塑化されていないエラストマー組成物、熱硬化性ゴム、熱可塑性樹脂又はプラスチック、熱可塑性加硫物、又は金属であるか、又はこれらを含むものでよい。例示的な複合的構造は、モールドされたコーナー、モールドされたエンドカップ、グラスランチャンネル（ｇｌａｓｓ  ｒｕｎ  ｃｈａｎｎｅｌ）、トランクシール、テイルゲートシール、フロントガードシール、ギャップフィラー（ｇａｐ  ｆｉｌｌｌｅｒ）、ガラスカプセル、カットラインシール、ドアシール、フードからラジエーターのシール、ルーフラインシール、ロッカーパネル、サッシ、及びベルトラインシールを含む。
実験方法
【０１２３】
本発明及び特許請求の範囲の目的のために、特に定義しない限り、物理的及び化学的性質は以下の試験方法を用いて測定した。
【表６】
2010516887.tif 000007
動的機械熱分析（ＤＭＴＡ）はガラス転移温度を含む一定の温度の外の温度の関数として、サンプルの小さな機械的歪み性質（緩和挙動）につての情報を提供する。適したＤＭＴＡ装置は幾つかのベンダーから入手可能である。３℃／分で−１３０℃から１００℃の範囲で、１Ｈｚの周波数及び２０μｍの振幅を用いて、３つの曲げ形状においてサンプルを試験した。アウトプットは温度の関数としての貯蔵弾性率（Ｅ’）及び損失弾性率（Ｅ’’）である。ベータ弛緩モード関係する、ガラス転移（本明細書においてＴｇ）はピーク温度及びこのピークの下の面積により特徴付けられる。
【０１２４】
示差走査熱量系（ＤＳＣ）は結晶化温度（Ｔｃ）及び融点（Ｔｍ）を測定するために用いる。適したＤＳＣ装置は幾つかのベンダーより容易に入手することができる。融解データ（第一加熱）を得るにはサンプルを１０℃／分の加熱速度で、サンプルの融点の少なくとも３０℃高い温度まで加熱することが必要である。このサンプルを少なくとも５分間この温度に維持して、その熱ヒストリーを壊す。結晶化データは融解したサンプルを、２０℃／分の冷却速度で、結晶化温度の少なくとも５０℃以下に冷却することが必要とされている。このサンプルをこの温度で５分間維持し、その後、１０℃／分の速度で加熱して、追加的な融解データを得る（第二加熱）。吸熱性の融解転移（第一及び第二加熱）及び発熱性の結晶化転移をピーク温度について解析する；Ｔｍは特に定義しない限り、第二加熱からのピーク融点として報告される。複数のピークを示すポリマーについて、Ｔｍは最も大きな吸熱性反応に関係する溶融温度のピークである。同様にＴｃは最も大きな発熱性反応に関係している結晶化温度のピークである。第ニ加熱の急熱性反応に関係しているトータルピークエリアが融解熱、Ｈｆ、である。これは、［Ｈｆ（Ｊ／ｇ）／Ｈｏ（ｊ／ｇ）］＊１００の式により、結晶化度（重量パーセント）の計算に用いられる。式中、Ｈｏは主要なモノマー成分のホモポリマーについての理想的な融解熱である。ポリエチレンの場合、３００ｊ／ｇをＨｏに用い、ポリプロピレンの場合、２００ｊ／ｇをＨｏに用いる。
【０１２５】
サイズ排除クロマトグラフィー（ＳＥＣ）はポリマーの、重量平均分子量（Ｍｗ）、数平均分子量（Ｍｎ）、及び分子量分布（Ｍｗ／Ｍｎ又はＭＷＤ）を測定するために用いる。適したＳＥＣ装置は幾つかのベンダーから容易に入手することができる。以下の実験条件を用いる：示差屈折率検出器（ＤＲＩ）、３ポリマーラボラトリーＰＬｇｌ１０ｍｍＭｉｘｅｄ−Ｂカラムのカラムセット、０．５ｍＬ／分の流量、３００μＬのインジェクション容量、１．５ｇ／Ｌのブチルヒドロキシトルエンを含む１，２，４−トリクロロベンゼン（ＴＣＢ）の担体溶媒。カラム、ＤＲＩ検出器、及び輸送ラインは１３５℃のオーブンの中に設置されている。担体溶媒は、オンライン上の０．７μｍのガラスプレフィルターを通して、その後に０．１μｍのテフロンフィルターを通してろ過をし、脱気装置で脱気して用いた。乾燥ポリマーをガラス容器に入れ、適した量のＴＣＢを添加し、この混合物を１６０℃で加熱しながら２時間連続的に撹拌して、ポリマー溶液を調製した。全ての量は重量測定法で測定した。マス／容量単位でポリマー濃度を表すために用いるＴＣＢ密度は室温で１，４６３ｇ／ｍｏｌ、１３５℃では１．３２４ｇ／ｍｏｌであった。注入濃度の範囲は、１．０乃至２．０ｍｇ／ｍｌで、高分子量のサンプルは低濃度で用いた。サンプルのセットの測定を開始する前に、ＤＲＩ検出器とインジェクターをパージし、流量を０．５ｍｌ／分に上げ、ＤＲＩを８乃至９時間かけて安定させる。クロマトグラムの各ポイントにおけるポリマーの相対的濃度（即ち、溶出容量の関数としてのＤＲＩシグナルのプロット）をベースラインを差し引いたＤＲＩシグナルから計算する。所与の溶出容量に関係する分子量は、既知の狭い分子量分布のポリスチレン標準物質を同一の実験条件で測定して、測定する。市販のＳＥＣ解析ソフトウェアを「ポリスチレン」キャリブレーションカーブを用いて、クロマトグラムからＭｎ及びＭｗを計算するために用いる。このアプローチは「ポリスチレンに等しい」Ｍｎ及びＭｗの値を提供する。この値を本明細書で用いる。
【０１２６】
アイソタクチック及びシンジオタクチックダイアド（［ｍ］及び［ｒ］）、トリアド（［ｍｍ］及び［ｒｒ］）、及びペンダッズ（［ｍｍｍｍ］及び［ｒｒｒｒ］）を含む、ポリマー微細構造は１３Ｃ−ＮＭＲスペクトロコピーにより決定することができる。サンプルをｄ２−１，１，２，２−テトラクロロエタンに溶解する。スペクトルは１００ＭＨｚのＮＭＲを用いて１２５℃で記録する。ポリマーの共鳴ピークをｍｍｍｍ＝２１．８ｐｐｍとする。計算は、Ｆ．Ａ．  Ｂｏｖｅｙｉｎの“Ｐｏｌｙｍｅｒ  Ｃｏｎｆｏｒｍａｔｉｏｎ  ａｎｄ  Ｃｏｎｆｉｇｕｒａｔｉｏｎ”  （Ａｃａｄｅｍｉｃ  Ｐｒｅｓｓ，  １９６９）及びＪ．Ｒａｎｄａｌｌｉｎの“Ｐｏｌｙｍｅｒ  Ｓｅｑｕｅｎｃｅ  Ｄｅｔｅｒｍｉｎａｔｉｏｎ，  １３Ｃ−ＮＭＲ  Ｍｅｔｈｏｄ”  （ＡｃａｄｅｍｉｃＰｒｅｓｓ，  １９７７）の記載に従った。ダイマーメチレン配列のパーセンテージ、％（ＣＨ２）２は、１４乃至１８ｐｐｍの間のメチル炭素の積分を、４５−４９ｐｐｍの間の１つのメチル炭素の積分と１４乃至１８ｐｐｍのメチル炭素の積分の和で割って、１００倍したものである。アサインメントはＨ．Ｎ．  Ｃｈｅｎｇ及びＪ．Ａ．ＥｗｅｎのＭａｋｒｏｍｏｌ．Ｃｈｅｍ．１９０，ｐ．１９３１（１９８９）に基づいている。
【表７】
2010516887.tif 000008
【０１２７】
カラーはＡＳＴＭＤ１２０９によるＡＰＨＡスケールに基づいて決定される。１００のＡＰＨＡカラーは約＋１０のＳａｙｂｏｌｔカラー（ＡＳＴＭＤ１５６）に相当し、２０のＡＰＨＡカラーは約＋２５のＳａｙｂｏｌｔカラーに相当し、０のＡＰＨＡカラーは約；３０のＳａｙｂｏｌｔカラーに相当する。
【０１２８】
炭素タイプ組成物はＡＳＴＭＤ２１４０により決定され、流体中の芳香族炭素（ＣＡ）、ナフテン系炭素原子（ＣＮ）、及びパラフィン系炭素（Ｃｐ）のパーセンテージを与える。具体的には、ＣＡは芳香環タイプ構造である、流体中の総炭素原子の重量％であり、ＣＮは、飽和環タイプ構造である、流体中の総炭素原子の重量％であり、Ｃｐはパラフィン系鎖タイプ構造である、流体中の総炭素原子の重量％である。ＡＳＴＭＤ２１４０は、流体の「粘度重力係数（ＶＧＣ）」及び「屈折断片（Ｒｅｆｒａｃｔｉｖｉｔｙ  Ｉｎｔｅｒｃｅｐｔ）（ＲＩ）」の計算、及びこれらの２つの値に基づく相関関係から炭素タイプ組成物を決定することを含む。しかしながら、この方法は、高級パラフィン系オイルについては、ＶＧＣ及びＲＩの値が相関距離の範囲外になるので、失敗することが知られている。それゆえ、以下の方法を用いることができる：もし流体について計算されたＶＧＣ（ＡＳＴＭＤ２１４０）が０．８００以上であったら、Ｃｐを含む炭素タイプ組成物はＡＳＴＭＤ２１４０により決定される。もし、計算されたＶＧＣ（ＡＳＴＭＤ２１４０）が０．８００未満であったら、この流体は即ち、８０％のＣｐを有すると考えられる。もし、計算されたＶＧＣ（ＡＳＴＭＤ２１４０）が０．８００未満０．７６５より大きい場合、その後にＡＳＴＭＤ３２３８を用いてＣｐを含む炭素タイプ組成物を決定する。もし、ＡＳＴＭＤ３２３８の製品が非物理的な量（例えば、負のＣＡ値）を出した場合、Ｃｐを１００％とする。もし、計算されたＶＧＣ（ＡＳＴＭＤ２１４０）が０．７６５以下であれば、ＣＰが１００５であるとする。
【０１２９】
数平均分子量（Ｍｎ）は２つの方法のうちの１つにより決定することができる。１０ｃＳｔ以下のＫＶ１００℃を有するサンプルについては、マススペクトロメーター検出器を備えた、ガスクロマトグラフィー（ＧＣ）を用いる。好適なＧＣ法は、Ｍｏｄｅｒｎ  Ｐｒａｃｔｉｃｅ  ｏｆ  Ｇａｓ  Ｃｈｒｏｍａｔｏｇｒａｐｈｙ“  ，３ｒｄ  Ｅｄ．，Ｒ．Ｌ．Ｇｒｏｂ及びＥ．Ｆ．Ｂａｒｒｙ  （Ｗｉｌｅｙ−Ｉｎｔｅｒｓｃｉｅｎｃｅ，１９９５）に記載されている。１０ｃＳｔより大きいＫＶ１００℃を有するサンプルについては、ゲル透過クロマトグラフィー（ＧＰＣ）を用いて、「ポリスチレンに等しい」Ｍｎの値を報告する。ＤＲＩ検出器を含む好適なＧＰＣ法は、Ｍｏｄｅｒｎ  Ｓｉｚｅ  Ｅｘｃｌｕｓｉｏｎ  Ｌｉｑｕｉｄ  Ｃｈｒｏｍａｔｏｇｒａｐｈｓ”  ，Ｗ．Ｗ．Ｙａｎ，  Ｊ．Ｊ．Ｋｉｒｋｌ  及びＤ．Ｄ．ＢＩｙ  （Ｊ．Ｗｉｌｅｙ＆Ｓｏｎｓ，１９７９）に記載されている。
耐久性
【０１３０】
ＮＦＰの耐久性は、ＡＳＴＭＤ１２０３に従って、０．２５ｍｍ厚のシートを７０℃の乾燥オーブン内で３００時間処理した後の可塑化された組成物の重量損失を測定することにより決定することが出来る。耐久性は、１００％から修正された重量損失分の％を引いて求める。修正された重量損失％＝（可塑化組成物の重量損失分％）−（同じ条件で試験された可塑化されていない組成物の重量損失分％）であり、重量損失分は１００ｘ（Ｗ−Ｗｏ）Ｗｏである（式中、Ｗは乾燥後の重量、Ｗｏは乾燥前の重量である）。可塑化されていない組成物は可塑化された組成物を同じ組成であるが、ＮＦＰは添加しておらず、両者は硬化された状態で試験された。
ＮＦＰ含量
【０１３１】
可塑化組成物中に処方された成分が不明である場合は、シクロへキサン中の１６時間のソックスレー抽出で硬化組成物中のＮＦＰ含量（重量％ベース）を決定することができる。好ましくは、抽出溶媒中に可溶な低分子量の物質が成分が試験組成物とベース組成物の両者に存在するので、ベース組成物（即ち、硬化されたがＮＦＰを含まない組成物）について同じ解析を行う。ＮＦＰ含量はより正確には、可塑化された組成物に対する抽出レベルをベース組成物の抽出レベルで補正して決定する。抽出物中のＮＦＰの存在はマススペクトロメーター検出器を用いたガスクロマトグラフ法で証明することができる。
【実施例】
【０１３２】
これまでの議論は以下の非限定的な実施例を参照することにより更に説明することができる。以下の実施例はエラストマー組成物中の１つ以上の非官能化可塑剤が存在することによる驚くべく及び有意な効果を示している。そのようなエラストマー組成物は１００℃以上及び／又は０℃以下の長期の熱老化の後に予測し得ない高い柔軟性を有する一方で、驚くべ高いオイル保持力を有している。
【０１３３】
実施例の調製に用いるブレンド組成物を以下の表８乃至１２に列挙した。各実施例は５０ｒｐｍで運転する３．２Ｌバンバリーミキサーにおいてバッチ合成により調製したものである。開始温度は４８℃及び５５℃の間の温度であった。全ての成分を添加して３０秒間混合し、これを押し固めた。このバンバリーミキサーは９０℃で清掃し、続く３．５乃至４．５分の混合の後に中身を出した。この混合時間の間に、温度を１１２乃至１５０℃に上げている。過酸化硬化システムをロールオンミル上に添加した。試験サンプルを圧縮モールドして、標準的な試験プロトコルを用いて評価した。引張試験片は１８０℃で２０分硬化させた。
【０１３４】
実施例１及び２について、ミネラルオイルについての実質的なＰＡＯは化合物の可塑化について有効な結果を示し、より高い硬化状態であるにも関わらず、高い粘度を有していた（１００対３１のＫＶ１００℃）。優れた可塑化硬化はより低い化合物のムーニー粘度、ＭＬ（１＋４＠１００℃）により判断する。優れた硬化状態は、より高い引張硬度、より高い破断点応力、より高い破断点歪、より低い圧縮歪み、及びより高いムーニーＭＨ−ＭＬ値等の架橋密度に関する性質の変化により判断する。老化試験において、ＰＡＯ製品（実施例２乃至７）はミネラルオイル製品（実施例１）よりも高い程度の引張性質を保持しており、高いレベルの可塑性（低い圧縮歪）を維持していた。これらの両方はＰＡＯの優れた性質によるものである。
【０１３５】
高粘度ＰＡＯ（３００ｃＳｔ以上のＫＶ１００℃）は通常、ＰＡＯの添加量を少なくして（１０ｐｈｒ対５０ｐｈｒ、上記）混合時間を長くしたとしても、エラストマー組成物内で均一にすることが難しいとされている。しかしながら、驚くべきことに、高粘度ＰＡＯ及び低粘度ＰＡＯ（３００ｃＳｔ未満、又は１００ｃＳｔ以下のＫＶ１００℃）をブレンドすると、全てのＰＡＯが組成物中に取り込まれた。従って、１０ｐｈｒのＳｅｐｅｃｔｒａＳｙｎ３００は開示された混合条件を用いても添加された組成物中で均一にはならなかったけれども、１０ｐｈｒのＳｐｅｃｔｒａＳｙｎ３００と４０ｐｈｒのＳｐｅｃｔｒａＳｙｎ１００（総量５０ｐｈｒ）の組合せは容易に取り込まれた。同様に、１０ｐｈｒのＳｐｅｃｔｒａＳｙｎ１０００は開示の混合条件を用いて製品中に添加しても均一にはならなかったけれども、１０ｐｈｒのＳｐｅｃｔｒａＳｙｎ１０００及び４０ｐｈｒのＳｐｅｃｔｒａＳｙｎ１００の組合せは容易に取り込まれた。低粘度ＰＡＯは混合を「担体」として働いて、混合及び高粘度ＡＰＯの取込を促進すると考えられる。
【０１３６】
実施例３乃至６は高粘度ＰＡＯ（ＳｐｅｃｔｒａＳｙｎ３００）と低粘度ＰＡＯ（ＳｐｅｃｔｒａＳｙｎ１００）の各種レベル（１０／９０、２０／８０、４０／６０、及び６０／４０）でブレンドしたときの影響とＳｐｅｃｔｒａＳｙｎ１５０とＳｐｅｃｔｒａＳｙｎ１００の２０／８０のブレンドの結果を示す。このデータは低粘度ＰＡＯと高粘度ＰＡＯの組合せの相互作用の結果、優れた可塑化及び優れた耐久性が得られることを示す。
【０１３７】
実施例８乃至１１は、近いＫＶ１００℃を有するパラフィン系オイル（Ｆｌｅｘｏｎ８５）で作られた製品をＰＡＯ（ＳｐｅｃｔｒａＳｙｎ４０）から作られた製品と比較した。実施例８と９を比較すると、パラフィン系ミネラルオイルをＰＡＯに変えると、製品の使用期間に高温に曝されるゴム部品にとって、重量な性能指数である、高温空気での老化に対する耐性及び高温圧縮歪が有意に改善された。ミネラルオイルを用いた同じ組成の製品と比較して、ＰＡＯ用いた製品の硬化状態（ムーニーＭＨ−ＭＬに反映される）及び硬化速度（ムーニーＲｈに反映される）は高く、このことは、過酸化硬化剤とＰＡＯの相互作用が低いことによるものであると考えられる。同時に、ＳｐｅｃｔｒａＳｙｎ４０対Ｆｌｅｘｏｎ８５（４０対３２ｃＳｔのＫＶ１００℃）は粘性の差が僅かであるにも関わらず、ムーニー粘度（ＭＬ１＋４＠１００℃）はＰＡＯ製品が低かった。
【０１３８】
実施例１０と１１を比較すると、パラフィン系ミネラルオイルの代わりに、ＰＡＯを用いると、低温での柔軟性が有意に改善されたことがわかる。硬化状態（ＭＨ−ＭＬ）及び硬化速度（Ｒｈ）は、ＰＡＯと過酸化硬化剤の相互作用が低いことにより、ＰＡＯに基づく製品のより高かった。この結果は高い架橋密度に反映され、同時に、高い引張係数を実現した。この引張係数はワーパーブレード等の堅い部分製品については有用な改善点である。低温圧縮歪及び引張歪もＰＡＯをミネラルオイルに代えて用いたときに減っている。
【０１３９】
実施例１２乃至２３において、低粘度ＰＡＯ（１０ｃＳｔ以下のＫＶ１００℃）又は低粘度ＰＡＯのブレンドを更に試験した。室温での弾性率及び手人歪性質（圧縮及び引張）はミネラルオイル以上を含む同じ製剤を比較すると、ＰＡＯ製品の方法が優れていた。
【０１４０】
実施例１８乃至２０において、ＰＡＯを含むＥＰＤＭ製品（ＳｐｅｃｔｒａＳｙｎ１０、１０ｃＳｔのＫＶ１００℃）を高粘度ミネラルオイル（Ｆｌｅｘｏｎ８１５、３２ｃＳｔのＫＶ１００℃）又は同じ程度の粘度のミネラルオイル（Ｐｌａｓｔｏｌ５３７、１１ｃＳｔのＫＶ１００℃）のいずれかを含む同じ組成の製品と比較した。化合物を平らな細長い片に押出成形し、このストリップを２２０℃の温風トンネル内を１０分間で通過させることにより加硫した。
【０１４１】
ＵＶＢ−３１３ランプ（２８０乃至３６０ｎｍの波長）及び０．６３の照射セットポイントを用いて、ＱＵＶ  Ａｃｃｅｌｅｒａｔｅｄ  Ｗｅａｔｈｅｒｉｎｇ  Ｔｅｓｔｅｒ  （Ｑ−Ｌａｂ  Ｃｏｒｐｏｒａｔｉｏｎ，  Ｍｏｄｅｌ  ＱＵＶ／ｓｅ）内でＵＶ光に曝した後に色安定性の試験を行った。ＵＶ光線に曝されるサイクルは、４０℃で２時間のＵＶに曝し、４０℃で２時間圧縮を７２時間繰り返し、次いで、６０℃で４時間のＵＶに曝し、５０℃で４時間の圧縮を２４時間繰り返す。色はＨｕｎｔｅｒＬａｂＣｏｌｏｒｉｍｅｔｅｒを用いて測定した。Ｌは（白−黒）、ａは赤−緑、ｂは黄色−青のカラーパタンを表す。総合的な色の変化はデルタＥ（Ｌ、ａ、及びｂの変化の平均の平方根）により特徴付けた。驚くべきことに、ＰＡＯを含む化合物はＵＶ老化させてもパラフィン系ミネラルオイルを含む化合物よりも、変色の程度が少なかった（低いデルタＥ）。
【表８】
2010516887.tif 000009
【表９】
2010516887.tif 000010
【表１０】
2010516887.tif 000011
【表１１】
2010516887.tif 000012
【表１２】
2010516887.tif 000013
【表１３】
2010516887.tif 000014
【表１４】
2010516887.tif 000015
【表１５】
2010516887.tif 000016
【表１６】
2010516887.tif 000017
【表１７】
2010516887.tif 000018
【表１８】
2010516887.tif 000019
【表１９】
2010516887.tif 000020
【表２０】
2010516887.tif 000021
【表２１】
2010516887.tif 000022
【０１４２】
特定の態様は以下のパラグラフを更に含む：
１．１つ以上のエチレン−プロピレンエラストマーを含むゴム成分、
１つ以上の過酸化硬化剤、及び
１２０以上の粘度指数、２０ｃＳｔ以上の１００℃における動的粘度、及び１１００ｇ／ｍｏｌ以上のＭｎを有する１つ以上の非官能化可塑剤を含み、
ポリプロピレン及びポリエチレンは組成物に実質的に含まれていない、エラストマー組成物。
２．ゴム成分がエチレン−プロピレン（ＥＰ）エラストマー及びエチレン−プロピレン−ジエン（ＥＰＤＭ）エラストマーである、パラグラフ１の組成物。
３．１つ以上のエチレン−プロピレン（ＥＰ）エラストマーが、組成物の重量に基づいて、約２０、３０、又は４０重量％乃至約５０、６０、又は７０重量％のエチレン−プロピレン（ＥＰ）エラストマー及び約５０、６０、又は７０重量％乃至約２０、３０、又は４０重量％のエチレン−プロピレン−ジエン（ＥＰＤＭ）エラストマーのブレンドである、パラグラフ１又は２の組成物。
４．１つ以上のエチレン−プロピレンエラストマーが組成物の重量に基づいて、約３０、４０、４５、又は５０重量％乃至約７０、６０、５５、又は５０重量％のエチレン−プロピレン（ＥＰ）エラストマー及び約３０、４０、４５、又は５０重量％乃至約７０、６０、５５、５０重量％のエチレン−プロピレン−ジエン（ＥＰＤＭ）エラストマーのブレンドである、パラグラフ１乃至３のいずれかに記載の組成物。
５．ゴム成分が少なくとも部分的に硬化されている、パラグラフ１乃至４のいずれかに記載の組成物。
６．１つ以上の非官能化可塑剤が２０乃至５０ｐｈｒの量で含まれている、パラグラフ１乃至５のいずれかに記載の組成物。
７．１つ以上の非官能化可塑剤が少なくとも２つの非官能化可塑剤のブレンドである、パラグラフ１乃至６の組成物。
８．１つ以上の非官能化可塑剤が少なくとも２つの非官能化可塑剤のブレンドであり、２つの可塑剤の１００℃における動的粘度の差が約１００ｃＳｔ以上である、パラグラフ１乃至７のいずれかに記載の組成物。
９．１つ以上の非官能化可塑剤が少なくとも２つの非官能化可塑剤のブレンドであり、２つの可塑剤の１００℃に置ける動的粘度の差が約３００ｃＳｔ以下である、パラグラフ１乃至８のいずれかに記載の組成物。
１０．１つ以上の非官能化可塑剤が少なくとも２つの非官能化可塑剤を含み、第一の非官能化可塑剤が３００以上の粘度指数を有し、第二の非官能化可塑剤が１５０以下の粘度指数を有する、パラグラフ１乃至９のいずれかに記載の組成物。
１１．１つ以上の非官能化可塑剤が４０ｃＳｔ以上の１００℃における動的粘度を有する、パラグラ１乃至１０のいずれかに記載の組成物。
１１ａ．組成物が４０℃以上の融点を有する熱可塑性ポリマーを０乃至１０重量％未満含む、パラグラフ１乃至１１のいずれかに記載の組成物。
１２．１つ以上の非官能化可塑剤が、Ｃ５乃至Ｃ２４アルファ−オレフィン（ＰＡＯ）のオリゴマー、グループＩＩＩミネラルオイル、及びワックス異性化潤滑ベースストック又はオイルからなる群より選択される少なくとも２つの可塑剤のブレンドである、パラグラフ１乃至１１ａのいずれかに記載の組成物。
１３．少なくとも１つの１つ以上の非官能化可塑剤がＮ＊未満のノアク（Ｎｏａｃｋ）揮発度を有する、パラグラフ１乃至１２のいずれかに記載の組成物であって、
Ｎ＊＝６０ｅ―０．４（ＫＶ１００℃）であり、Ｎ＊は％単位であり、ＫＶ１００℃はｃＳｔ単位である、組成物。
１４．１つ以上のエチレン−プロモーターエラストマーを含むゴム成分、
１つ以上の過酸化硬化剤、及び
１２０以上の粘度指数を有する１つ以上の非官能化可塑剤を含むエラストマー組成物であって、１つ以上の非官能化可塑剤がグループＩＩＩミネラルオイル及びワックス異性化潤滑ベースストック又はオイルから選択され、ポリプロピレン及びポリエチレンの両方とも組成物に含まれていない、組成物。
１５．ゴム成分がエチレン−プロピレン（ＥＰ）エラストマー及びエチレン−プロピレン−ジエン（ＥＰＤＭ）エラストマーのブレンドである、パラグラフ１４の組成物。
１６．１つ以上のエチレン−プロピレンエラストマーが約３０重量％乃至約７０重量％のエチレン−プロピレン（ＥＰ）エラストマー及び約７０重量％乃至約３０重量％のエチレン−プロピレン−ジエン（ＥＰＤＭ）エラストマーのブレンドである、パラグラフ１４又は１５の組成物。
１７．１つ以上のエチレン−プロピレン（ＥＰ）エラストマーが、約４５重量％乃至約６５重量％エチレン−プロピレン（ＥＰ）エラストマー及び約４５重量％乃至約５５重量％のエチレン−プロピレン−ジエン（ＥＰＤＭ）エラストマーのブレンドである、パラグラフ１４乃至１６のいずれかに記載の組成物。
１８．ゴム成分が少なくとも部分的に硬化されている、パラグラフ１４乃至１７のいずれか１つに記載の組成物。
１９．１つ以上の非官能化可塑剤が２０乃至５０ｐｈｒの量で含まれる、パラグラフ１４乃至１８のいずれか１つに記載の組成物。
２０．１つ以上の非官能化可塑剤が少なくとも２つの非官能化可塑剤のブレンドである、パラグラフ１４乃至１９のいずれか１つに記載の組成物。
２１．１つ以上の非官能化可塑剤が少なくとも２つの非官能化可塑剤のブレンドであり、２つの可塑剤の１００℃における動的粘度の差が約１００ｃＳｔ以上である、パラグラフ１４乃至２０のいずれか１つに記載の組成物。
２２．１つ以上の非官能化可塑剤が少なくとも２つの非官能化可塑剤のブレンドであり、２つの可塑剤の１００℃における動的粘度の差が約３００ｃＳｔ以下である、パラグラフ１４乃至２１のいずれか１つに記載の組成物。
２３．１つ以上の非官能化可塑剤が少なくとも２つの非官能化可塑剤を含み、第一の非官能化可塑剤が３００以上の粘度指数を有し、第二の非官能化可塑剤が１５０以下の粘度指数を有する、パラグラフ１４乃至２２のいずれか１つに記載の組成物。
２４．１つ以上の非官能化可塑剤が４０ｃＳｔ以上の１００℃における動的粘度を有する、パラグラフ１４乃至２３のいずれか１つに記載の組成物。
２５．１つ以上の非官能化可塑剤が、Ｃ５乃至Ｃ２４アルファ−オレフィン（ＰＡＯ）のオリゴマー、グループＩＩＩミネラルオイル、及びワックス異性化潤滑ベースストック又はオイルからなる群より選択される少なくとも２つの可塑剤のブレンドである、パラグラフ１４乃至２４のいずれかに記載の組成物。
２６．少なくとも１つの１つ以上の非官能化可塑剤がＮ＊未満のノアク（Ｎｏａｃｋ）揮発度を有する、パラグラフ１４乃至２５のいずれかに記載の組成物であって、
Ｎ＊＝６０ｅ―０．４（ＫＶ１００℃）であり、Ｎ＊は％単位であり、ＫＶ１００℃はｃＳｔ単位である、組成物。
２７．エチレン−プロピレンゴムを含む少なくとも１つのゴム成分、
エチレン−プロピレン−ジエン（ＥＰＤＭ）ゴムを含む少なくとも１つのゴム成分、及び
２つ以上の非官能化可塑剤を含む、エラストマー組成物であって、
前記２つ以上の非官能化可塑剤の、少なくとも１つの第一の非官能化可塑剤が３００ｃＳｔ以上の１００℃における動的粘度を有し、及び少なくとも１つの第二の非官能化可塑剤が１５０ｃＳｔ以下の１００℃における動的粘度を有することを特徴とする、組成物。
２８．エチレン−プロモーター（ＥＰ）ゴム及びエチレン−プロピレン−ジエン（ＥＰＤＭ）ゴムが少なくとも部分的に硬化されている、パラグラフ２７の組成物。
２９．第一の非官能化可塑剤対第二の非官能化可塑剤の比が約１０：９０乃至約４０：９０である、パラグラフ２７又は２８の組成物。
３０．２つ以上の非官能化可塑剤が約１０重量％乃至９０重量％の間の非官能化可塑剤を含む、パラグラフ２７乃至２９の組成物。
３１．２つ以上の非官能化可塑剤が約３０重量％乃至約７０重量％の間の第一の非官能化可塑剤を含む、パラグラフ２７乃至３０の組成物。
３２．２つ以上の非官能化可塑剤が約４０重量％乃至約６０重量％の間の第一の非官能化可塑剤を含む、パラグラフ２７乃至３１のいずれか１つに記載の組成物。
３３．少なくとも１つの１つ以上の非官能化可塑剤がＮ＊未満のノアク（Ｎｏａｃｋ）揮発度を有する、パラグラフ１４乃至２５のいずれかに記載の組成物であって、
Ｎ＊＝６０ｅ―０．４（ＫＶ１００℃）であり、Ｎ＊は％単位であり、ＫＶ１００℃はｃＳｔ単位である。
３４．２つ以上の非官能化可塑剤の全てが、Ｎ＊未満のノアク（Ｎｏａｃｋ）揮発度を有する、パラグラフ２７乃至３２のいずれか１つに記載の組成物。
３５．非官能化可塑剤が−２０℃以下の流動点、０．８６以下の比重、２００℃以上の引火点を有する、パラグラフ１乃至３４のいずれかに記載の組成物。
３６．エチレン−プロピレン（ＥＰ）ゴムとエチレン−プロピレン−ジエン（ＥＰＤＭ）ゴムとのブレンドを含む少なくとも１つのゴム成分、過酸化物、及び１２０以上の粘度指数、２０ｃＳｔ以上の１００℃における動的粘度、及び１１００ｇ／ｍｏｌ以上のＭｎを有する１つ以上の非官能化可塑剤を混合する工程を含む、エラストマー組成物を製造する方法。
【０１４３】
特定の態様及び特徴を複数の上限値及び下限値を用いて説明したが、特に定義しない限り、これらの任意の上限値と任意の下限値とからなる範囲も本発明が意図することを理解されたい。特定の上限値、下限値、及び範囲は以下の１つ以上の請求項中に記載されている。全ての数値の値は、「約」又は「およそ」と付された表示値である。これらは、当業者が通常予測しうる程度の実験における誤差及び数値変動を考慮して付されたものであることを理解されたい。
【０１４４】
各種用語を上で定義したが、特許請求の範囲の中で用いられる用語の範囲は定義されていない。これらの範囲は少なくとも１つの刊行物又は特許出願において反映されていると当業者が理解する中で、最も広い範囲であると考えられるべきである。更に、本出願で参照されている、全ての特許、試験法、及び他の刊行物は、その開示する内容が本発明と矛盾せず、法律において援用が認められている場合に限り、参照により本明細書に援用することができる。
【０１４５】
これまでに本発明の態様を説明きたが、本発明の根本的範囲を逸脱せずに、他の及び更なる本発明の態様を提供することができる。そのような範囲は以下の特許請求の範囲により決定される。
【０１４６】
任意の優先権の基礎となった出願書類、及び／又は試験手順を含む本明細書で言及されている全ての刊行物は、本発明と矛盾しない範囲で、参照により本明細書に援用される。前述の一般的な説明及び／又は特定の態様から明らかであるように、本発明の態様を図示説明してきたが、本発明の発明の精神及び範囲を逸脱しない範囲で、各種変更を加えることも可能である。すなわち、本発明を明細書に記載の態様に限定することは意図していない。
【手続補正書】
【提出日】平成21年7月31日(2009.7.31)
【手続補正１】
【補正対象書類名】特許請求の範囲
【補正対象項目名】全文
【補正方法】変更
【補正の内容】
【特許請求の範囲】
【請求項１】
１つ以上のエチレン−プロピレンエラストマーを含むゴム成分、
１つ以上の過酸化硬化剤、及び
１２０以上の粘度指数、２０ｃＳｔ以上の１００℃における動的粘度、及び１１００ｇ／ｍｏｌ以上のＭｎを有する１つ以上の非官能化可塑剤を含み、
ポリエチレン及びポリプロピレンが組成物から実質的に含まない、エラストマー組成物。
【請求項２】
１つ以上のエチレン−プロピレン（ＥＰ）エラストマーが、組成物の重量に基づいて、約２０重量％乃至約７０重量％のエチレン−プロピレン（ＥＰ）エラストマー及び約２０重量％乃至約７０重量％のエチレン−プロピレン−ジエン（ＥＰＤＭ）エラストマーのブレンドである、請求項１の組成物。
【請求項３】
少なくとも１つの１つ以上の非官能化可塑剤がＮ＊未満のノアク（Ｎｏａｃｋ）揮発性を有する、請求項１の組成物であって、
Ｎ＊＝６０ｅ―０．４（ＫＶ１００℃）であり、Ｎ＊は％単位であり、ＫＶ１００℃はｃＳｔ単位である、組成物。
【請求項４】
ゴム組成物が過酸化物により少なくとも部分的に硬化されている、請求項１のエラストマー組成物。
【請求項５】
１つ以上の非官能化可塑剤が少なくとも２つの非官能化可塑剤のブレンドであり、２つの可塑剤の１００℃における動的粘度の差が約１００ｃＳｔ以上である、請求項１の組成物。
【請求項６】
１つ以上の非官能化可塑剤が少なくとも２つの非官能化可塑剤を含み、第一の非官能化可塑剤が３００以上の粘度指数を有し、第二の非官能化可塑剤が１５０以下の粘度指数を有する、請求項１の組成物。
【請求項７】
１つ以上の非官能化可塑剤が、Ｃ５乃至Ｃ２４アルファオレフィンのオリゴマー（ＰＡＯ）、グループＩＩＩミネラルオイル、及びワックス異性体潤滑ベースストック又はオイルからなる群より選択される少なくとも２つの可塑剤を含む、請求項１乃至１１のいずれか１項に記載の組成物。
【請求項８】
１つ以上の非官能化可塑剤がグループＩＩＩミネラルオイル及びワックス異性化潤滑油ベースストック又はオイルからなる群より選択され、ポリプロピレン及びポリエチレンが組成物中に実質的に含まない、請求項１の組成物。
【請求項９】
１つ以上の非官能化可塑剤が−２０℃以下の流動点、０．８６以下の比重、２００℃以上の引火点を有する、請求項１乃至８のいずれか１項に記載の組成物。
【請求項１０】
請求項１乃至９のエラストマー性組成物を混合する工程を含むエラストマー組成物を製造する方法。
【手続補正書】
【提出日】平成22年2月12日(2010.2.12)
【手続補正１】
【補正対象書類名】特許請求の範囲
【補正対象項目名】全文
【補正方法】変更
【補正の内容】
【特許請求の範囲】
【請求項１】
７０℃以下の融点を有する１つ以上のエチレン−プロピレンエラストマーを含むゴム成分、
１つ以上の過酸化硬化剤、及び
最も低い１００℃における動的粘度に対する最も高い１００℃における動的粘度の比が少なくとも１．５である、Ｃ５乃至Ｃ２４アルファオレフィン（ＰＡＯ）の２つ以上のオリゴマーのブレンドであって、１２０以上の粘度指数、２０ｃＳｔ以上の１００℃における動的粘度、及び１１００ｇ／モル以上のＭｎを有するブレンドを含む１つ以上の非官能化可塑剤を含み、
ポリプロピレン及びポリエチレンを組成物中に実質的に含まない、エラストマー組成物。
【請求項２】
１つ以上のエチレン−プロピレン（ＥＰ）エラストマーが、ゴム成分の重量に基づいて、約２０重量％乃至約７０重量％のエチレン−プロピレン（ＥＰ）エラストマー及び約２０乃至約７０重量％のエチレン−プロピレン−ジエン（ＥＰＤＭ）エラストマーのブレンドである、請求項１の組成物。
【請求項３】
１つ以上の非官能化可塑剤の少なくとも１つがＮ＊未満のノアク（Ｎｏａｃｋ）揮発性を有する、請求項１の組成物であって、Ｎ＊＝６０ｅ−０．４（ＫＶ１００℃）であり、Ｎ＊は％単位であり、ＫＶ１００℃はｃＳｔ単位である、組成物。
【請求項４】
ゴム成分が過酸化物により少なくとも部分的に硬化されている、請求項１のエラストマー組成物。
【請求項５】
非官能化可塑剤のブレンドにおける少なくとも２つの可塑剤のブレンドが、約１００ｃＳｔ以上の１００℃における動的粘度の差を有する、請求項１の組成物。
【請求項６】
非官能化可塑剤のブレンドにおける、第一の非官能化可塑剤が、３００以上の粘度指数を有し、第二の非官能化可塑剤が１５０以下の粘度指数を有する、請求項１の組成物。
【請求項７】
１つ以上の非官能化可塑剤が、Ｃ５乃至Ｃ２４アルファオレフィン（ＰＡＯ）のオリゴマー、グループＩＩＩミネラルオイル、及びワックス異性化潤滑ベースストック又はオイルからなる群より選択される少なくとも２つの可塑剤を含む、請求項１の組成物。
【請求項８】
１つ以上の非官能化可塑剤がグループＩＩＩミネラルオイル及びワックス異性化潤滑ベースストック又はオイルからなる群より選択される、請求項１の組成物。
【請求項９】
非官能化可塑剤が−２０℃以下の流動点、０．８６以下の比重、２００℃以上の引火点を有する、請求項１乃至８の組成物。
【請求項１０】
請求項１乃至９のエラストマー組成物を混合する工程を含む、エラストマー組成物を製造する方法。
【国際調査報告】
2010516887.tif 000023
2010516887.tif 000024
2010516887.tif 000025